(57)【特許請求の範囲】
【請求項１】
ポリオレフィン及び
ポリオレフィンの質量に対して０．０１乃至５％の安定剤混合物を含む組成物であって、該安定剤混合物は、
（Ａ）立体障害性アミン化合物と、
（Ｂ）ポリオレフィンの質量に対して０．００５乃至１．０％の極性残基を含むポリマーとを含み、
成分（Ａ）：（Ｂ）の重量比が２０：１ないし１：２０であり、
成分（Ａ）が以下に定義される化合物（５）、（１３）、（１４）または（４９−ａ−１）：
（５） ４−ステアロイルオキシ−２，２，６，６−テトラメチルピペリジン、
（１３）ジ（２，２，６，６−テトラメチルピペリジン−４−イル）セバケート、
（１４）ジ（１，２，２，６，６−ペンタメチルピペリジン−４−イル）セバケート、下記式（４９−ａ−１）、
【化１】
0004733898.tif 000123
そして、
成分（Ｂ）はポリメチルメタクリレート（ＰＭＭＡ）、ポリビニルアルコール（ＰＶＡ）、ポリオキシメチレン（ＰＯＭ）、ポリフェニレンエーテル（ＰＰＥ）、ポリウレタン、ポリアミド（ＰＡ）、ポリエチレンテレフタレート（ＰＥＴ）、ポリブチレンテレフタレート（ＰＢＴ）、ポリカーボネート（ＰＣ）、アクリル酸エステル／スチレン／アクリロニトリルコポリマー（ＡＳＡ）、スチレン／アクリロニトリルコポリマー（ＳＡＮ）またはスチレン／無水マレイン酸コポリマー（ＳＭＡ）である、
組成物。
【請求項２】
成分（Ｂ）が、ポリメチルメタクリレート（ＰＭＭＡ）、ポリアミド（ＰＡ）、ポリオキシメチレン（ＰＯＭ）、アクリル酸エステル／スチレン／アクリロニトリルコポリマー（ＡＳＡ）またはポリエーテルアミドである請求項1記載の組成物。
【請求項３】
成分（Ａ）が化合物：ジ（２，２，６，６−テトラメチルピペリジン−４−イル）セバケートであり、
成分（Ｂ）がポリエチレンテレフタレート（ＰＥＴ）、ポリアミド６（ＰＡ６）、ポリカーボネート（ＰＣ）、またはポリメチルメタクリレート（ＰＭＭＡ）であり、そして、
成分（Ａ）：（Ｂ）の重量比が５：１ないし１：５である請求項１記載の組成物。
【請求項４】
成分（Ｂ）がポリメチルメタクリレート（ＰＭＭＡ）である請求項１記載の組成物。
【請求項５】
さらに、他の成分（ＸＸ）として、Ｃａの有機塩、Ｃａの無機塩、Ｃａの酸化物またはＣａの水酸化物を含む請求項１記載の組成物。
【請求項６】
さらに、他の成分（ＸＸＸ）として、Ｚｎの有機塩、Ｚｎの無機塩、Ｚｎの酸化物、Ｚｎの水酸化物、Ｍｇの有機塩、Ｍｇの無機塩、Ｍｇの酸化物またはＭｇの水酸化物を含む請求項１記載の組成物。
【請求項７】
ポリオレフィンがポリエチレンもしくはポリプロピレン、またはポリエチレンもしくはポリプロピレンのコポリマーである請求項１記載の組成物。
【請求項８】
ポリオレフィン中に、ポリオレフィンの質量に対し０．０１乃至５％の請求項１に定義される安定剤混合物を混和させることからなる、光、熱または酸化により誘発される分解に対してポリオレフィンを安定化する方法。
【発明の詳細な説明】
【０００１】
【発明の属する技術分野】
本発明は、立体障害性アミン化合物と極性残基を含むポリマーとを含む安定剤混合物、光、熱または酸化により誘発される分解に対してポリオレフィンを安定化するためのこの混合物の使用法並びにこのように安定化されたポリオレフィンに関する。
【０００２】
【従来の技術】
２つの立体障害性アミン化合物を含む安定剤混合物は例えば、欧州特許第８０４３１号公開公報、欧州特許第２５２８７７号公開公報、欧州特許第７０９４２６号公開公報、欧州特許第７２３９９０号公開公報、欧州特許第７２８８０６号公開公報、英国特許第２３０１１０６号公報、欧州特許第７４１１６３号公開公報および欧州特許第７５４７２３号公開公報に記載されている。
【０００３】
米国特許第５６４３９８５号明細書は再生プラスチックの安定化について言及している。欧州特許第２２０８９７号公開公報、米国特許５４７５０４１号およびベルギー特許第７７５１５１号明細書はポリオレフィンの安定化を開示する。
【０００４】
【課題を解決するための手段】
本発明は、（Ａ）立体障害性アミン化合物と、
（Ｂ）極性残基を含むポリマーとを含み、
成分（Ａ）：（Ｂ）の重量比が２０：１ないし１：２０である安定剤混合物であって、但し
（１）成分（Ｂ）は成分（Ａ）とは異なり、および式（Ｉ）または（ＩＩ）
【化１８】
0004733898.tif 000002
（基中、Ｇは水素原子またはメチル基を表し、そしてＧ1およびＧ2は互いに独立して、水素原子、メチル基を表すかあるいは一緒になって置換基＝Ｏを表す。）で表される基を含まず；かつ
（２）成分（Ｂ）は酸の水素原子をもつポリマーとは異なる、安定剤混合物に関する。
【０００５】
酸の水素原子をもつポリマーはカルボキシル基、スルホ基、ホスホ基等の官能基をもつポリマーを意味する。本発明の成分（Ｂ）は欧州特許第２２０８９７号公開公報に開示されたような酸の水素原子をもつポリマーは包含しない。
【０００６】
成分（Ａ）：（Ｂ）の重量比は好ましくは、１５：１ないし１：１５、特には１０：１ないし１：１０、例えば５：１ないし１：５、３：１ないし１：３、５：１ないし１：１、４：１ないし１：１、３：１ないし１：１または２：１ないし１：１である。１：１の重量比が特別に好ましい。
【０００７】
立体障害性アミン（成分（Ａ））は好ましくは、少なくとも１種の式（Ｉ）または（II）
【化１９】
0004733898.tif 000003
（基中、Ｇは水素原子またはメチル基を表し、そしてＧ1およびＧ2は互いに独立して、水素原子、メチル基を表すか、あるいは一緒になって置換基＝Ｏを表す。）で表される基を含む化合物である。
【０００８】
立体障害性アミンのさらに詳細な態様は、以下の（ａ’）ないし（ｉ’）の類に記載するものである：
（ａ’）式（Ｉａ）で表される化合物
【化２０】
0004733898.tif 000004
［式中、ｎ1は１ないし４の数を表し、
ＧおよびＧ1は互いに独立して、水素原子またはメチル基を表し、
Ｇ11は水素原子、Ｏ・、ヒドロキシル基、炭素原子数１ないし１８のアルキル基、炭素原子数３ないし８のアルケニル基、炭素原子数３ないし８のアルキニル基、炭素原子数７ないし１２のアラルキル基、炭素原子数１ないし１８のアルコキシ基、炭素原子数５ないし８のシクロアルコキシ基、炭素原子数７ないし９のフェニルアルコキシ基、炭素原子数１ないし８のアルカノイル基、炭素原子数３ないし５のアルケノイル基、炭素原子数１ないし１８のアルカノイルオキシ基、グリシジル基または式−ＣＨ2ＣＨ（ＯＨ）−Ｚで表される基（基中、Ｚは水素原子、メチル基またはフェニル基を表す。）を表し、
Ｇ11は好ましくは、Ｈ、炭素原子数１ないし４のアルキル基、アリル基、ベンジル基、アセチル基またはアクリロイル基を表し、そして
Ｇ12は、ｎ1が１を表す場合には、水素原子、中断されないかまたは１またはそれ以上の酸素原子で中断された炭素原子数１ないし１８のアルキル基、シアノエチル基、ベンゾイル基、グリシジル基；脂肪族の、脂環式の、芳香族脂肪族の（araliphatic）、不飽和のまたは芳香族の、カルボン酸、カルバミン酸またはリン含有酸の一価基；または一価のシリル基を表わし、好ましくは、２ないし１８個の炭素原子をもつ脂肪族カルボン酸基、７ないし１５個の炭素原子をもつ脂環式カルボン酸基、または３ないし５個の炭素原子をもつα、β−不飽和カルボン酸基、あるいは７ないし１５個の炭素原子をもつ芳香族カルボン酸基であって、各々のカルボン酸は、脂肪族部分、脂環式部分または芳香族部分において１ないし３個の−ＣＯＯＺ12基（基中、Ｚ12は、Ｈ、炭素原子数１ないし２０のアルキル基、炭素原子数３ないし１２のアルケニル基、炭素原子数５ないし７のシクロアルキル基、フェニル基またはベンジル基を表す。）によって置換されていてもよく；
Ｇ12は、ｎ1が２を表す場合には、炭素原子数２ないし１２のアルキレン基、炭素原子数４ないし１２のアルケニレン基、キシリレン基；脂肪族の、脂環式の、芳香族脂肪族の、または芳香族の、ジカルボン酸、ジカルバミン酸またはリン含有酸の二価基；または二価のシリル基を表わし、好ましくは、２ないし３６個の炭素原子をもつ脂肪族ジカルボン酸基、または８ないし１４個の炭素原子をもつ脂環式または芳香族ジカルボン酸基、あるいは８ないし１４個の炭素原子をもつ脂肪族、脂環式または芳香族ジカルバミン酸基であって、各々のジカルボン酸は、脂肪族部分、脂環式部分または芳香族部分において１または２個の−ＣＯＯＺ12基によって置換されていてもよく、
Ｇ12は、ｎ1が３を表す場合には、脂肪族部分、脂環式部分または芳香族部分において−ＣＯＯＺ12によって置換され得る、脂肪族の、脂環式のまたは芳香族のトリカルボン酸；芳香族トリカルバミン酸、またはリン含有酸の三価基、あるいは三価のシリル基を表し、および
Ｇ12は、ｎ1が４を表す場合には、脂肪族の、脂環式の、または芳香族のテトラカルボン酸の四価基を表す。］。
【０００９】
上述したカルボン酸基は、各々の場合、式（−ＣＯ）ｘＲ（基中、ｘはｎ1に対して上述した定義と同じであり、そしてＲの意味は上記で与えられた定義から生じるものである。）で表される基を意味するものと理解される。
【００１０】
２０個までの炭素原子をもつアルキル基は、例えば、メチル基、エチル基、ｎ−プロピル基、ｎ−ブチル基、第二ブチル基、第三ブチル基、ｎ−ヘキシル基、ｎ−オクチル基、２−エチルへキシル基、ｎ−ノニル基、ｎ−デシル基、ｎ−ウンデシル基、ｎ−ドデシル基、ｎ−トリデシル基、ｎ−テトラデシル基、ｎ−ヘキサデシル基、またはｎ−オクタデシル基である。
【００１１】
炭素原子数３ないし８のアルケニル基であるＧ11は、例えば１−プロペニル基、アリル基、メタリル基、２−ブテニル基、２−ペンテニル基、２−ヘキセニル基、２−オクテニル基、または４−第三ブチル−２−ブテニル基であり得る。
炭素原子数３ないし８のアルキニル基であるＧ11は、好ましくはプロパルギル基である。
炭素原子数７ないし１２のアラルキル基であるＧ11は、特には、フェネチル基、特別にはベンジル基である。
【００１２】
炭素原子数１ないし１８のアルコキシ基であるＧ11は、例えばメトキシ基、エトキシ基、プロポキシ基、イソプロポキシ基、ブトキシ基、イソブトキシ基、ペントキシ基、イソペントキシ基、ヘキソキシ基、ヘプトキシ基、オクトキシ基、デシルオキシ基、ドデシルオキシ基、テトラデシルオキシ基、ヘキサデシルオキシ基およびオクタデシルオキシ基である。炭素原子数６ないし１２のアルコキシ基、特にヘプトキシ基、およびオクトキシ基が好ましい。
炭素原子数５ないし８のシクロアルコキシ基であるＧ11は、例えば、シクロペントキシ基、シクロヘキソキシ基、シクロヘプトキシ基、シクロオクトキシ基、シクロデシルオキシ基、およびシクロドデシルオキシ基である。炭素原子数５ないし８のシクロアルコキシ基は特に、シクロペントキシ基およびシクロヘキソキシ基が好ましい。
【００１３】
炭素原子数７ないし９のフェニルアルコキシ基は例えば、ベンジルオキシ基である。
炭素原子数１ないし８のアルカノイル基であるＧ11は、例えば、ホルミル基、プロピオニル基、ブチリル基、オクタノイル基であるが、しかし好ましくは、アセチル基であり、並びに炭素原子数３ないし５のアルケノイル基であるＧ11は特にアクリロイル基である。
炭素原子数１ないし１８のアルカノイルオキシ基であるＧ11は例えば、ホルミルオキシ基、アセチルオキシ基、プロピオニルオキシ基、ブチリルオキシ基、バレリルオキシ基、ラウロイルオキシ基、パルミトイルオキシ基およびステアロイルオキシ基である。
【００１４】
幾つかのＧ12基の例を以下に示す。
Ｇ12がカルボン酸の一価基を表す場合、それは例えば、アセチル基、カプロイル基、ステアロイル基、アクリロイル基、メタクリロイル基、ベンゾイル基またはβ−（３，５−ジ第三ブチル−４−ヒドロキシフェニル）プロピオニル基である。
Ｇ12が一価のシリル基を表す場合は、それは例えば、式：−（ＣjＨ2j）−Ｓｉ（Ｚ’）2Ｚ”（基中、ｊは２ないし５の範囲の整数であり、そしてＺ’およびＺ”は互いに独立して、炭素原子数１ないし４のアルキル基または炭素原子数１ないし４のアルコキシ基を表す。）で表される基である。
【００１５】
Ｇ12が、ジカルボン酸の二価基を表す場合、それは例えば、マロニル基、スクシニル基、グルタリル基、アジポイル基、スベロイル基、セバコイル基、マレオイル基、イタコニル基、フタロイル基、ジブチルマロニル基、ジベンジルマロニル基、ブチル（３，５−ジ−第三ブチル−４−ヒドロキシベンジル）マロニル基またはビシクロヘプテンジカルボニル基、または式
【化２１】
0004733898.tif 000005
で表される基である。
Ｇ12がトリカルボン酸の三価基を表す場合には、それは例えば、トリメリトイル基、シトリル基、またはニトリロトリアセチル基である。
Ｇ12がテトラカルボン酸の四価基を表す場合には、それは例えば、ブタン−１，２，３，４−テトラカルボン酸の四価基または、ピロメリット酸の四価基である。
【００１６】
Ｇ12がジカルバミン酸の二価基を表す場合には、それは例えば、ヘキサメチレンジカルバモイル基または２，４−トルイレンジカルバモイル基である。
好ましいものは、式中、ＧおよびＧ1が水素原子を表し、Ｇ11が水素原子またはメチル基を表し、ｎ1は２を表しおよびＧ12が４ないし１２個の炭素原子をもつ脂肪族ジカルボン酸のジアシル基を表す、式（Ｉａ）で表される化合物で与えられるものである。
【００１７】
この類からのポリアルキルピペリジン化合物の例は以下の化合物である。
１）４−ヒドロキシ−２，２，６，６−テトラメチルピペリジン
２）１−アリル−４−ヒドロキシ−２，２，６，６−テトラメチルピペリジン
３）１−ベンジル−４−ヒドロキシ−２，２，６，６−テトラメチルピペリジン
４）１−（４−第三ブチル−２−ブテニル）−４−ヒドロキシ−２，２，６，６−テトラメチルピペリジン
５）４−ステアロイルオキシ−２，２，６，６−テトラメチルピペリジン
６）１−エチル−４−サリチロイルオキシ−２，２，６，６−テトラメチルピペリジン
７）４−メタクリロイルオキシ−１，２，２，６，６−ペンタメチルピペリジン
８）１，２，２，６，６−ペンタメチルピペリジン−４−イルβ−（３，５−ジ−第三ブチル−４−ヒドロキシフェニル）プロピオネート
９）ジ（１−ベンジル−２，２，６，６−テトラメチルピペリジン−４−イル）マレエート
１０）ジ（２，２，６，６−テトラメチルピペリジン−４−イル）スクシネート
１１）ジ（２，２，６，６−テトラメチルピペリジン−４−イル）グルタレート
１２）ジ（２，２，６，６−テトラメチルピペリジン−４−イル）アジペート
１３）ジ（２，２，６，６−テトラメチルピペリジン−４−イル）セバケート
１４）ジ（１，２，２，６，６−ペンタメチルピペリジン−４−イル）セバケート
１５）ジ（１，２，３，６−テトラメチル−２，６−ジエチル−ピペリジン−４−イル）セバケート
１６）ジ（１−アリル−２，２，６，６−テトラメチルピペリジン−４−イル）フタレート
１７）１−ヒドロキシ−４−β−シアノエトキシ−２，２，６，６−テトラメチルピペリジン
１８）１−アセチル−２，２，６，６−テトラメチルピペリジン−４−イルアセテート
１９）トリ（２，２，６，６−テトラメチルピペリジン−４−イル）トリメリテート
２０）１−アクリロイル−４−ベンジルオキシ−２，２，６，６−テトラメチルピペリジン
２１）ジ（２，２，６，６−テトラメチルピペリジン−４−イル）ジエチルマロネート
２２）ジ（１，２，２，６，６−ペンタメチルピペリジン−４−イル）ジブチルマロネート
２３）ジ（１，２，２，６，６−ペンタメチルピペリジン−４−イル）ブチル（３，５−ジ−第三ブチル−４−ヒドロキシベンジル）マロネート
２４）ジ（１−オクチルオキシ−２，２，６，６−テトラメチルピペリジン−４−イル）セバケート
２５）ジ（１−シクロヘキシルオキシ−２，２，６，６−テトラメチルピペリジン−４−イル）セバケート
２６）ヘキサン−１’，６’−ビス（４−カルバモイルオキシ−１−ｎ−ブチル−２，２，６，６−テトラメチルピペリジン）
２７）トルエン−２’，４’−ビス−（４−カルバモイルオキシ−１−ｎ−プロピル−２，２，６，６−テトラメチルピペリジン）
２８）ジメチルビス（２，２，６，６−テトラメチルピペリジン−４−オキシ）シラン
２９）フェニルトリス（２，２，６，６−テトラメチルピペリジン−４−オキシ）シラン
３０）トリス（１−プロピル−２，２，６，６−テトラメチルピペリジン−４−イル）ホスフィット
３０−ａ）トリス（１−メチル−２，２，６，６−テトラメチルピペリジン−４−イル）ホスフィット
３１）トリス（１−プロピル−２，２，６，６−テトラメチルピペリジン−４−イル）ホスフェート
３２）フェニルビス（１，２，２，６，６−ペンタメチルピペリジン−４−イル）ホスホネート
３３）４−ヒドロキシ−１，２，２，６，６−ペンタメチルピペリジン
３４）４−ヒドロキシ−Ｎ−ヒドロキシエチル−２，２，６，６−テトラメチルピペリジン
３５）４−ヒドロキシ−Ｎ−（２−ヒドロキシプロピル）−２，２，６，６−テトラメチルピペリジン
３６）１−グリシジル−４−ヒドロキシ−２，２，６，６−テトラメチルピペリジン
３６−ａ−１）１，２，３，４−テトラキス［２，２，６，６−テトラメチルピペリジン−４−イルオキシカルボニル］ブタン
３６−ａ−２）ビス［２，２，６，６−テトラメチルピペリジン−４−イルオキシカルボニル］−ビス［トリデシルオキシカルボニル］ブタン
３６−ｂ−１）１，２，３，４−テトラキス［１，２，２，６，６−ペンタメチルピペリジン−４−イルオキシカルボニル］ブタン
３６−ｂ−２）ビス［１，２，２，６，６−ペンタメチルピペリジン−４−イルオキシカルボニル］−ビス［トリデシルオキシカルボニル］ブタン、
３６−ｃ）２，２，６，６−テトラメチルピペリジン−４−イルオキシカルボニル（炭素原子数１５ないし１７のアルカン）
３６−ｄ）
【化２２】
0004733898.tif 000006
３６−ｅ）
【化２３】
0004733898.tif 000007
【００１８】
（ｂ’）式（Ｉｂ）で表される化合物
【化２４】
0004733898.tif 000008
（式中、ｎ2は数１，２または３を表し、Ｇ、Ｇ1およびＧ11は（ａ’）の下で定義されたものを表し、
Ｇ13は水素原子、炭素原子数１ないし１２のアルキル基、炭素原子数２ないし５のヒドロキシアルキル基、炭素原子数５ないし７のシクロアルキル基、炭素原子数７ないし８のアラルキル基、炭素原子数１ないし１８のアルカノイル基、炭素原子数３ないし５のアルケノイル基、ベンゾイル基または基
【化２５】
0004733898.tif 000009
で表される基を表し、
ならびに、
Ｇ14は、ｎ2が１を表す場合には、水素原子、炭素原子数１ないし１８のアルキル基、炭素原子数３ないし８のアルケニル基、炭素原子数５ないし７のシクロアルキル基；ヒドロキシ基、シアノ基、アルコキシカルボニル基もしくはカルバミド基で置換された炭素原子数１ないし４のアルキル基；グリシジル基、式：−ＣＨ2−ＣＨ（ＯＨ）−Ｚまたは式：−ＣＯＮＨ−Ｚ（基中、Ｚは水素原子、メチル基またはフェニル基を表す。）で表される基を表し；
Ｇ14は、ｎ2が２を表す場合には、炭素原子数２ないし１２のアルキレン基、炭素原子数６ないし１２のアリーレン基、キシリレン基、−ＣＨ2−ＣＨ（ＯＨ）−ＣＨ2基または−ＣＨ2−ＣＨ（ＯＨ）−ＣＨ2−Ｏ−Ｄ−Ｏ−基（基中、Ｄは炭素原子数２ないし１０のアルキレン基、炭素原子数６ないし１５のアリーレン基、炭素原子数６ないし１２のシクロアルキレン基を表す。）を表し、あるいは、但し
Ｇ13がアルカノイル基、アルケノイル基またはベンゾイル基でない場合には、Ｇ14は、代わりに１−オキソ−炭素原子数２ないし１２のアルキレン基；脂肪族、脂環式もしくは芳香族ジカルボン酸のまたはジカルバミン酸の二価基を表すか、または、そうでなければ基−ＣＯ−を表すことができ、
Ｇ14は、ｎ2が３を表す場合には、基
【化２６】
0004733898.tif 000010
を表すか、あるいはｎ2が１を表す場合、Ｇ13およびＧ14は、一緒になって脂肪族の、脂環式のまたは芳香族の１，２−または１，３−ジカルボン酸の二価基を表すことができる。
【００１９】
基Ｇ13、Ｇ14およびＤの幾つかの例は下記に示すものである。
いずれかのアルキル置換基は、（ａ’）に対して上記に定義されたものである。
いずれかの炭素原子数５ないし７のシクロアルキル置換基は特に、シクロへキシル基である。
炭素原子数７ないし８のアラルキル基であるＧ13は、特にフェニルエチル基、とりわけベンジル基である。
炭素原子数２ないし５のヒドロキシアルキル基であるＧ13は、特に２−ヒドロキシエチル基または２−ヒドロキシプロピル基である。
【００２０】
炭素原子数１ないし１８のアルカノイル基であるＧ13は、例えば、ホルミル基、アセチル基、プロピオニル基、ブチリル基、オクタノイル基、ドデカノイル基、ヘキサデカノイル基、オクタデカノイル基であるが、好ましくは、アセチル基であり、および炭素原子数３ないし５のアルケノイル基であるＧ13は、特に、アクリロイル基である。
炭素原子数２ないし８のアルケニル基であるＧ14は例えば、アリル基、メタリル基、２−ブテニル基、２−ペンテニル基、２−ヘキセニル基または２−オクテニル基である。
ヒドロキシ基、シアノ基、アルキルカルボニル基またはカルバミド基で置換された炭素原子数１ないし４のアルキル基としてのＧ14は、例えば、２−ヒドロキシエチル基、２−ヒドロキシプロピル基、２−シアノエチル基、メトキシカルボニルメチル基、２−エトキシカルボニルエチル基、２−アミノカルボニルプロピル基または２−（ジメチルアミノカルボニル）エチル基である。
【００２１】
いずれかの炭素原子数２ないし１２のアルキレン基は例えば、エチレン基、プロピレン基、２，２−ジメチレンプロピレン基、テトラメチレン基、ヘキサメチレン基、オクタメチレン基、デカメチレン基またはドデカメチレン基である。
いずれかの炭素原子数６ないし１５のアリーレン置換基は例えば、ｏ−、ｍ−もしくはｐ−フェニレン基、１，４−ナフチレン基または４，４’−ジフェニレン基である。
炭素原子数６ないし１２のシクロアルキレン基は、特にシクロへキシレン基である。
１−オキソ−炭素原子数２ないし１２のアルキレン基としてのＧ14は好ましくは基
【化２７】
0004733898.tif 000011
である。
【００２２】
好ましいものは、式中、ｎ2が１または２を表し、ＧおよびＧ1は水素原子を表し、Ｇ11は水素原子またはメチル基を表し、Ｇ13は水素原子、炭素原子数１ないし１２のアルキル基または式
【化２８】
0004733898.tif 000012
で表される基を表し、そしてＧ14は、ｎ＝１の場合には、水素原子または炭素原子数１ないし１２のアルキル基を表し、およびｎ＝２の場合には、炭素原子数２ないし８のアルキレン基または１−オキソ−炭素原子数２ないし８のアルキレン基を表す、式（Ｉｂ）で表される化合物に示される。
【００２３】
この類のポリアルキルピペリジン化合物の例は以下に示す化合物である。
３７）Ｎ，Ｎ’−ビス（２，２，６，６−テトラメチルピペリジン−４−イル）ヘキサメチレン−１，６−ジアミン
３８）Ｎ，Ｎ’−ビス（２，２，６，６−テトラメチルピペリジン−４−イル）ヘキサメチレン−１，６−ジアセタミド
３９）ビス（２，２，６，６−テトラメチルピペリジン−４−イル）アミン
４０）４−ベンゾイルアミノ−２，２，６，６−テトラメチルピペリジン
４１）Ｎ，Ｎ’−ビス（２，２，６，６−テトラメチルピペリジン−４−イル）−Ｎ，Ｎ’−ジブチルアジパミド
４２）Ｎ，Ｎ’−ビス（２，２，６，６−テトラメチルピペリジン−４−イル）−Ｎ，Ｎ’−ジシクロヘキシル−２−ヒドロキシプロピレン−１，３−ジアミン
４３）Ｎ，Ｎ’−ビス（２，２，６，６−テトラメチルピペリジン−４−イル）−ｐ−キシリレンジアミン
４４）Ｎ，Ｎ’−ビス（２，２，６，６−テトラメチルピペリジン−４−イル）スクシンアミド
４５）ビス（２，２，６，６−テトラメチルピペリジン−４−イル）Ｎ−（−２，２，６，６−テトラメチルピペリジン−４−イル）−β−アミノジプロピオネート
４６）式：
【化２９】
0004733898.tif 000013
で表される化合物
４７）４−（ビス−２−ヒドロキシエチルアミノ）−１，２，２，６，６−ペンタメチルピペリジン
４８）４−（３−メチル−４−ヒドロキシ−５−第三ブチル−ベンズアミド）−２，２，６，６−テトラメチルピペリジン
４９）４−メタクリルアミド−１，２，２，６，６−ペンタメチルピペリジン
４９−ａ−１）
【化３０】
0004733898.tif 000014
４９−ａ−２）
【化３１】
0004733898.tif 000015
４９−ｂ）Ｎ，Ｎ’，Ｎ”−トリス［２，２，６，６−テトラメチルピペリジニ−４−イルアミノ（２−ヒドロキシプロピレン）］イソシアヌレート
４９−ｃ）２−（２，２，６，６−テトラメチルピペリジニ−４−イルアミノ）−２−（２，２，６，６−テトラメチルピペリジニ−４−イルアミノカルボニル）プロパン
４９−ｄ）１，６−ビス［Ｎ−（２，２，６，６−テトラメチルピペリジニ−４−イル）ホルミルアミノ］ヘキサン
４９−ｅ）
【化３２】
0004733898.tif 000016
【００２４】
（ｃ’）  次式（Ｉｃ）
【化３３】
0004733898.tif 000017
［式中、ｎ3は１または２の数を表し、
Ｇ、Ｇ1およびＧ11は（ａ’）の下で定義されたものを表し、そして
Ｇ15は、ｎ3が１を表す場合には、炭素原子数２ないし８のアルキレン基、炭素原子数２ないし８のヒドロキシアルキレン基または炭素原子数４ないし２２のアシルオキシアルキレン基を表し、そして
ｎ3が２を表す場合には、Ｇ15は（−ＣＨ2）2Ｃ（ＣＨ2−）2基を表す。］で表される化合物。
【００２５】
炭素原子数２ないし８のアルキレン基または炭素原子数２ないし８のヒドロキシアルキレン基であるＧ15は例えば、エチレン基、１−メチルエチレン基、プロピレン基、２−エチルプロピレン基または２−エチル−２−ヒドロキシメチルプロピレン基である。
炭素原子数４ないし２２のアシルオキシアルキレン基であるＧ15は例えば２−エチル−２−アセトキシメチルプロピレン基である。
【００２６】
この類からのポリアルキルピペリジン化合物の例は以下の化合物である。
５０）９−アザ−８，８，１０，１０−テトラメチル−１，５−ジオキサスピロ［５．５］ウンデカン
５１）９−アザ−８，８，１０，１０−テトラメチル−３−エチル−１，５−ジオキサスピロ［５．５］ウンデカン
５２）８−アザ−２，７，７，８，９，９−ヘキサメチル−１，４−ジオキサスピロ［４．５］デカン
５３）９−アザ−３−ヒドロキシメチル−３−エチル−８，８，９，１０，１０−ペンタメチル−１，５−ジオキサスピロ［５．５］ウンデカン
５４）９−アザ−３−エチル−３−アセトキシメチル−９−アセチル−８，８，１０，１０−テトラメチル−１，５−ジオキサスピロ［５．５］ウンデカン
５５）２，２，６，６−テトラメチルピペリジン−４−スピロ−２’−（１’，３’−ジオキサン）−５’−スピロ−５”−（１”，３”−ジオキサン）−２”−スピロ−４”’−（２”’，２”’，６”’，６”’−テトラメチルピペリジン）
【００２７】
（ｄ’）  次式（Ｉｄ−１）、（Ｉｄ−２）または（Ｉｄ−３）
【化３４】
0004733898.tif 000018
［式中，ｎ4は１または２の数を表し，
Ｇ、Ｇ1およびＧ11は（ａ’）の下で定義されたものを表し、
Ｇ16は水素原子，炭素原子数１ないし１２のアルキル基、アリル基、ベンジル基、グリシジル基または炭素原子数２ないし６のアルコキシアルキル基を表し、そして
Ｇ17は、ｎ4が１を表す場合には、水素原子、炭素原子数１ないし１２のアルキル基、炭素原子数３ないし５のアルケニル基、炭素原子数７ないし９のアラルキル基、炭素原子数５ないし７のシクロアルキル基、炭素原子数２ないし４のヒドロキシアルキル基、炭素原子数２ないし６のアルコキシアルキル基、炭素原子数６ないし１０のアリール基、グリシジル基または次式−（ＣＨ2）p−ＣＯＯ−Ｑまたは−（ＣＨ2）p−Ｏ−ＣＯ−Ｑ（式中、ｐは１または２を表し、そしてＱは炭素原子数１ないし４のアルキル基またはフェニル基を表す。）で表される基を表し、そして
Ｇ17は、ｎ4が２を表す場合には、炭素原子数２ないし１２のアルキレン基、炭素原子数４ないし１２のアルケニレン基、炭素原子数６ないし１２のアリーレン基、次式−ＣＨ2−ＣＨ（ＯＨ）−ＣＨ2−Ｏ−Ｄ’−Ｏ−ＣＨ2−ＣＨ（ＯＨ）−ＣＨ2−（式中、Ｄ’は炭素原子数２ないし１０のアルキレン基、炭素原子数６ないし１５のアリーレン基または炭素原子数６ないし１２のシクロアルキレン基を表す。）で表される基、または次式−ＣＨ2ＣＨ（ＯＤ”）ＣＨ2−（ＯＣＨ2−ＣＨ（ＯＤ”）ＣＨ2）2−（式中、Ｄ”は水素原子、炭素原子数１ないし１８のアルキル基、アリル基、ベンジル基、炭素原子数２ないし１２のアルカノイル基またはベンゾイル基を表す。）で表される基を表し、
Ｔ1およびＴ2は互いに独立して、水素原子、炭素原子数１ないし１８のアルキル基または未置換もしくはハロゲン−もしくは炭素原子数１ないし４のアルキル基で置換された炭素原子数６ないし１０のアリール基もしくは炭素原子数７ないし９のアラルキル基を表すか、または
Ｔ1およびＴ2はそれらが結合する炭素原子と一緒になって炭素原子数５ないし１４のシクロアルカン環を形成する。］で表される化合物。
【００２８】
前記式（Ｉｄ−３）で表される化合物が好ましい。
前記式（Ｉｄ−１）、（Ｉｄ−２）および（Ｉｄ−３）中のいくつかの変化の例を以下に示す。
いずれかの炭素原子数１ないし１２のアルキル置換基は例えば、メチル基、エチル基、ｎ−プロピル基、ｎ−ブチル基、第二ブチル基、第三ブチル基、ｎ−ヘキシル基、ｎ−オクチル基、２−エチルヘキシル基、ｎ−ノニル基、ｎ−デシル基、ｎ−ウンデシル基またはｎ−ドデシル基である。
いずれかの炭素原子数１ないし１８のアルキル置換基は例えば、上述した基おおび加えて例えば、ｎ−トリデシル基、ｎ−テトラデシル基、ｎ−ヘキサデシル基またはｎ−オクタデシル基であることができる。
いずれかの炭素原子数２ないし６のアルコキシアルキル置換基は例えば、メトキシメチル基、エトキシメチル基、プロポキシメチル基、第三ブトキシメチル基、エトキシエチル基、エトキシプロピル基、ｎ−ブトキシエチル基、第三ブトキシエチル基、イソプロポキシエチル基またはプロポキシプロピル基である。
炭素原子数３ないし５のアルケニル基であるＧ17は例えば、１−プロペニル基、アリル基、メタアリル基、２−ブテニル基または２−ペンテニル基である。
炭素原子数７ないし９のアラルキル基であるＧ17、Ｔ1およびＴ2は特に、フェネチル基または特にベンジル基である。Ｔ1およびＴ2が炭素原子と一緒になってシクロアルカン環を形成する場合、これは例えば、シクロペンタン環、シクロヘキサン環、シクロオクタン環またはシクロドデカン環であることができる。
炭素原子数２ないし４のヒドロキシアルキル基であるＧ17は例えば、２−ヒドロキシエチル基、２−ヒドロキシプロピル基、２−ヒドロキシブチル基または４−ヒドロキシブチル基である。
炭素原子数６ないし１０のアリール基であるＧ17、Ｔ1およびＴ2は特に、フェニル基またはα−もしくはβ−ナフチル基であって、未置換であるかまたはハロゲン原子または炭素原子数１ないし４のアルキル基によって置換された基である。
炭素原子数２ないし１２のアルキレン基であるＧ17は例えば、エチレン基、プロピレン基、２，２−ジメチルプロピレン基、テトラメチレン基、ヘキサメチレン基、オクタメチレン基、デカメチレン基またはドデカメチレン基である。
炭素原子数４ないし１２のアルケニレン基であるＧ17は特に、２−ブテニレン基、２−ペンテニレン基または３−ヘキセニレン基である。
炭素原子数６ないし１２のアリーレン基であるＧ17は例えば、ｏ−、ｍ−またはｐ−フェニレン基、１，４−ナフチレン基または４，４’−ジフェニレン基である。
炭素原子数２ないし１２のアルカノイル基であるＤ”は例えば、プロピオニル基、ブチリル基、、オクタノイル基、ドデカノイル基であるが、しかし好ましくはアセチル基である。
炭素原子数２ないし１０のアルキレン基、炭素原子数６ないし１５のアリーレン基または炭素原子数６ないし１２のシクロアルキレン基であるＤ’は例えば、（ｂ’）の下でＤについて与えられた定義の一つを有する。
【００２９】
この類からのポリアルキレンピペリジン化合物の例は以下の化合物である。
５６）３−ベンジル−１，３，８−トリアザ−７，７，９，９−テトラメチルスピロ［４．５］デカン−２，４−ジオン
５７）３−ｎ−オクチル−１，３，８−トリアザ−７，７，９，９−テトラメチルスピロ［４．５］デカン−２，４−ジオン
５８）３−アリル−１，３，８−トリアザ−１，７，７，９，９−ペンタメチルスピロ［４．５］デカン−２，４−ジオン
５９）３−グリシジル−１，３，８−トリアザ−７，７，８，９，９−ペンタメチルスピロ［４．５］デカン−２，４−ジオン
６０）１，３，７，７，８，９，９−ヘプタメチル−１，３，８−トリアザスピロ［４．５］デカン−２，４−ジオン
６１）２−イソプロピル−７，７，９，９−テトラメチル−１−オキサ−３，８−ジアザ−４−オキソスピロ［４．５］デカン
６２）２，２−ジブチル−７，７，９，９−テトラメチル−１−オキサ−３，８−ジアザ−４−オキソスピロ［４．５］デカン
６３）２，２，４，４−テトラメチル−７−オキサ−３，２０−ジアザ−２１−オキソジスピロ［５．１．１１．２］ヘンエイコサン
６４）２−ブチル−７，７，９，９−テトラメチル−１−オキサ−４，８−ジアザ−３−オキソスピロ［４．５］デカンならびに
好ましくは
６５）８−アセチル−３−ドデシル−１，３，８−トリアザ−７，７，９，９−テトラメチルスピロ［４．５］デカン−２，４−ジオン
および以下の式で表される化合物
６６）
【化３５】
0004733898.tif 000019
６７）
【化３６】
0004733898.tif 000020
６８）
【化３７】
0004733898.tif 000021
６９−ａ）
【化３８】
0004733898.tif 000022
６９−ｂ）
【化３９】
0004733898.tif 000023
の６０重量％と
【化４０】
0004733898.tif 000024
の４０重量％との混合物
【００３０】
（ｅ’）  次式（Ｉｅ）
【化４１】
0004733898.tif 000025
［式中、ｎ5は１または２の数を表し、そして
Ｇ18は次式
【化４２】
0004733898.tif 000026
（式中、ＧおよびＧ11は（ａ’）の下で定義されたものを表し、そして
Ｇ1およびＧ2は水素原子、メチル基または、一緒になって置換基＝Ｏを表し、
Ｅは−Ｏ−または−ＮＤ”’−を表し、
Ａは炭素原子数２ないし６のアルキレン基または−（ＣＨ2）3−Ｏ−を表し、そして
ｘ1は０または１の数を表し、
Ｄ”’は水素原子、炭素原子数１ないし１２のアルキル基、炭素原子数２ないし５のヒドロキシアルキル基または炭素原子数５ないし７のシクロアルキル基を表し、
Ｇ19はＧ18と同一であるか、または−Ｎ（Ｇ21）（Ｇ22）、−ＯＧ23、−Ｎ（Ｈ）（ＣＨ2ＯＧ23）または−Ｎ（ＣＨ2ＯＧ23）2を表し、
Ｇ20は、ｎ5＝１の場合、Ｇ18またはＧ19と同一であり、またｎ5＝２の場合、−Ｅ−ＤIV−Ｅ−基（式中、ＤIVは炭素原子数２ないし８のアルキレン基または１または２個の−ＮＧ21−基によって中断された炭素原子数２ないし８のアルキレン基を表す。）を表し、
Ｇ21は炭素原子数１ないし１２のアルキル基、シクロヘキシル基、ベンジル基または炭素原子数１ないし４のヒドロキシアルキル基または次式
【化４３】
0004733898.tif 000027
で表される基を表し、
Ｇ22は炭素原子数１ないし１２のアルキル基、シクロヘキシル基、ベンジル基または炭素原子数１ないし４のヒドロキシアルキル基を表し、そして
Ｇ23は水素原子、炭素原子数１ないし１２のアルキル基またはフェニル基を表すか、または
Ｇ21およびＧ22は一緒になって炭素原子数４ないし５のアルキレン基または炭素原子数４ないし５のオキサアルキレン基、例えば−ＣＨ2ＣＨ2−Ｏ−ＣＨ2ＣＨ2−、または次式−ＣＨ2ＣＨ2−Ｎ（Ｇ11）−ＣＨ2ＣＨ2−で表される基を表す。］で表される化合物。
【００３１】
前記式（Ｉｅ）中のいくつかの変化例を以下に与える。
いずれかの炭素原子数１ないし１２のアルキル置換基は例えば、メチル基、エチル基、ｎ−プロピル基、ｎ−ブチル基、第二ブチル基、第三ブチル基、ｎ−ヘキシル基、ｎ−オクチル基、２−エチルヘキシル基、ｎ−ノニル基、ｎ−デシル基、ｎ−ウンデシル基またはｎ−ドデシル基である。
いずれかのヒドロキシアルキル置換基は例えば、２−ヒドロキシエチル基、２−ヒドロキシプロピル基、３−ヒドロキシプロピル基、２−ヒドロキシブチル基または４−ヒドロキシブチル基である。
いずれかの炭素原子数５ないし７のシクロアルキル置換基は例えば、シクロペンチル基、シクロヘキシル基またはシクロヘプチル基である。シクロヘキシル基が好ましい。
炭素原子数２ないし６のアルキレン基のＡは例えば、エチレン基、プロピレン基、２，２−ジメチルプロピレン基、テトラメチレン基またはヘキサメチレン基を表す。
Ｇ21およびＧ22が一緒になって炭素原子数４ないし５のアルキレン基またはオキサアルキレン基を表す場合、それらは例えば、テトラメチレン基、ペンタメチレン基または３−オキサペンタメチレン基を表す。
【００３２】
この類からのポリアルキルピペリジン化合物の例は以下の式で表される化合物である。
７０）
【化４４】
0004733898.tif 000028
７１）
【化４５】
0004733898.tif 000029
７２）
【化４６】
0004733898.tif 000030
７３）
【化４７】
0004733898.tif 000031
７４）
【化４８】
0004733898.tif 000032
［式中、Ｒは
【化４９】
0004733898.tif 000033
を表す。］
７５）
【化５０】
0004733898.tif 000034
［式中、Ｒは化合物７４においてと同じ意味を有する。］
７６）
【化５１】
0004733898.tif 000035
［式中、Ｒ’は
【化５２】
0004733898.tif 000036
を表す。］
７７）
【化５３】
0004733898.tif 000037
［式中、Ｒ’は化合物７６においてと同じ意味を有する。］
７８）
【化５４】
0004733898.tif 000038
７９）
【化５５】
0004733898.tif 000039
８０）
【化５６】
0004733898.tif 000040
８１）
【化５７】
0004733898.tif 000041
【００３３】
（ｆ’）  次式（Ｉｆ）
【化５８】
0004733898.tif 000042
［式中、Ｇ11は（ａ’）の下で定義されたものを表す。］で表される化合物。
この類からの好ましい例は以下の化合物である。
８２）
【化５９】
0004733898.tif 000043
【００３４】
（ｇ’）  繰り返し構造単位が２，２，６，６−テトラアルキルピペリジニル基を含み、特にポリエステル、ポリエーテル、ポリアミド、ポリアミン、ポリウレタン、ポリ尿素、ポリアミノトリアジン、ポリ（メタ）アクリレート、ポリ（メタ）アクリルアミドおよび該基を含むそれらのコポリマーであるオリゴマー性またはポリマー性化合物。
【００３５】
この類からの２，２，６，６−ポリアルキルピペリジン化合物の例は以下の式で表される化合物である。ｍ１ないしｍ14は２ないし約２００、好ましくは２ないし１００、例えば２ないし５０、２ないし４０、３ないし４０または４ないし１０の数を表す。
【００３６】
以下に列挙されるオリゴマー性またはポリマー性化合物における自由原子価を飽和する末端基の意味は、前記化合物の製造のために使用される過程に依存する。末端基はまた加えて化合物の合成後に修飾されることもできる。
８２−ａ）
【化６０】
0004733898.tif 000044
８２−ｂ）
【化６１】
0004733898.tif 000045
化合物８２−ａおよび８２−ｂにおいて、−Ｏ−と結合する末端基は、例えば各々、水素原子または基−ＣＯ−（ＣＨ２）２−ＣＯＯＹまたは−ＣＯ−（ＣＨ２）４−ＣＯＯＹであることができ、Ｙは水素原子または炭素原子数１ないし４のアルキル基を表し、そしてジアシル基と結合する末端基は、例えば−Ｏ−Ｙまたは基
【化６２】
0004733898.tif 000046
であることができる。
【００３７】
８３）
【化６３】
0004733898.tif 000047
化合物８３において、アミノ残基に結合する末端基は例えば、次式
【化６４】
0004733898.tif 000048
で表される基であることができ、そしてジアシル残基に結合する末端基は例えばＣｌであることができる。
【００３８】
８４−１−ａ）
【化６５】
0004733898.tif 000049
８４−１−ｂ）
【化６６】
0004733898.tif 000050
８４−２）
【化６７】
0004733898.tif 000051
化合物８４−１−ａ、８４−１−ｂおよび８４−２において、トリアジン残基に結合する末端基は例えば、塩素原子または次式
【化６８】
0004733898.tif 000052
で表される基であることができ、そしてジアミノ基に結合する末端基は例えば、水素原子または次式
【化６９】
0004733898.tif 000053
で表される基であることができる。
トリアジン基に結合する塩素原子を例えば−ＯＨまたはアミノ基によって代替することが都合が良いかもしれない。適したアミノ基は代表的には、ピロリジニ−１−イル基、モルホリノ基、−ＮＨ2、−Ｎ（炭素原子数１ないし８のアルキル）2基および−ＮＹ’（炭素原子数１ないし８のアルキル）基［式中、Ｙ’は水素原子または次式
【化７０】
0004733898.tif 000054
で表される基を表す。］である。
【００３９】
８５）
【化７１】
0004733898.tif 000055
化合物８５において、２，２，６，６−テトラメチルピペリジニ−４−イルアミノ残基に結合する末端基は例えば水素原子であることができ、そして２−ヒドロキシプロピレン残基に結合する末端基は例えば
【化７２】
0004733898.tif 000056
であることができる。
８６）
【化７３】
0004733898.tif 000057
化合物８６において、−Ｏ−に結合する末端基は例えば、水素原子または
【化７４】
0004733898.tif 000058
であることができ、そしてジアシル残基に結合する末端基は例えば、−ＯＣＨ3またはＣｌであることができる。
【００４０】
８７）
【化７５】
0004733898.tif 000059
化合物８７において、−Ｏ−に結合する末端基は例えば、水素原子または
【化７６】
0004733898.tif 000060
であることができ、そしてジアシル基に結合する末端基は例えば、−ＯＣＨ3またはＣｌであることができる。
８８）
【化７７】
0004733898.tif 000061
化合物８８において、−Ｏ−に結合する末端基は例えば、水素原子または
【化７８】
0004733898.tif 000062
であることができ、そしてジアシル基に結合する末端基は例えば、−ＯＣＨ3またはＣｌであることができる。
【００４１】
８９）
【化７９】
0004733898.tif 000063
化合物８９において、−ＣＨ2−に結合する末端基は例えば水素原子であることができ、そしてエステル残基に結合する末端基は例えば
【化８０】
0004733898.tif 000064
であることができる。
９０）
【化８１】
0004733898.tif 000065
化合物９０において、−ＣＨ2−に結合する末端基は例えば水素原子であることができ、そしてエステル残基に結合する末端基は例えば
【化８２】
0004733898.tif 000066
であることができる。
【００４２】
９１）
【化８３】
0004733898.tif 000067
化合物９１において、−ＣＨ2−に結合する末端基は例えば水素原子であることができ、そしてアミド残基に結合する末端基は例えば
【化８４】
0004733898.tif 000068
であることができる。
９１−１）
【化８５】
0004733898.tif 000069
［式中、ｍ11*はｍ11について定義されたものを表し、
基Ｒ*は互いに独立してエチル基または２，２，６，６−テトラメチルピペリジニ−４−イル基を表すが、但し基Ｒ*の少なくとも５０％は２，２，６，６−テトラメチルピペリジニ−４−イル基を表しかつ残りの基Ｒ*はエチル基を表す。］
化合物９１−１）において、末端基は例えば水素原子である。
【００４３】
９２）
【化８６】
0004733898.tif 000070
９３）
【化８７】
0004733898.tif 000071
化合物９２および９３において、トリアジン残基に結合する末端基は例えば、塩素原子、または化合物９２においては次式
【化８８】
0004733898.tif 000072
で表される基、また化合物９３においては次式
【化８９】
0004733898.tif 000073
で表される基であることができ、そしてジアミノ残基に結合する末端基は例えば、水素原子または次式
【化９０】
0004733898.tif 000074
で表される基であることができる。
トリアジン基に結合する塩素原子を例えば−ＯＨまたはアミノ基によって代替することが都合が良いかもしれない。適したアミノ基は典型的に、ピロリジニ−１−イル基、モルホリノ基、−ＮＨ2、−Ｎ（炭素原子数１ないし８のアルキル）2基および−ＮＹ’（炭素原子数１ないし８のアルキル）基［式中、Ｙ’は水素原子または次式
【化９１】
0004733898.tif 000075
で表される基を表す。］である。
【００４４】
９４）
【化９２】
0004733898.tif 000076
化合物９４において、ジアミノ残基に結合する末端基は例えば水素原子であることができ、そして−ＣＨ2ＣＨ2−残基に結合する末端基は例えば
【化９３】
0004733898.tif 000077
であることができる。
【００４５】
９５）
【化９４】
0004733898.tif 000078
化合物９５において、ジアミノ残基に結合する末端基は例えば水素原子であることができ、そしてジアシル残基に結合する末端基は例えばＣｌであることができる。
９５−１）
【化９５】
0004733898.tif 000079
［式中、Ｒ”は次式
【化９６】
0004733898.tif 000080
で表される基または分岐鎖
【化９７】
0004733898.tif 000081
を表し、
Ｒ”’は前記式（９５−２）で表される基を表し、
ｍ’15およびｍ”15は各々０ないし２００、好ましくは０ないし１００、特に０ないし５０の数を表すが、但しｍ’15＋ｍ”15は２ないし２００、好ましくは２ないし１００、特に２ないし５０の数を表す。］
化合物９５−１において、ジアミノ残基に結合する末端基は例えば水素原子であることができ、そして−ＣＨ2ＣＨ2−基に結合する末端基は例えばハロゲン原子、特にＣｌまたはＢｒであることができる。
【００４６】
式（９６−Ｉ）または（９６−ＩＩ）で表される化合物。
【化９８】
0004733898.tif 000082
（式中、ｍ１６およびｍ１６＊は２ないし５０、好ましくは２ないし２５の数を表す。）
製造の間、式（９６−Ｉ）および（９６−ＩＩ）で表される化合物は、混合物として一緒に得ることができ、そのため、そのまま使用することもできる。重量比（９６−Ｉ）：（９６−ＩＩ）は例えば、２０：１ないし１：２０または１０：１ないし１：１０である。
式（９６−Ｉ）で表される化合物においては、窒素原子と結合する末端基は例えば、水素原子であることができ、そして２−ヒドロキシプロピレン基と結合する末端基は例えば、
【化９９】
0004733898.tif 000083
で表される基であることができる。
式（９６−ＩＩ）で表される化合物においては、ジメチレン基と結合する末端基は例えば、−ＯＨであることができ、そして酸素原子と結合する末端基は例えば、水素原子であることができる。末端基はまたポリエーテル基であってもよい。
式（９６−ＩＩＩ）で表される化合物
【化１００】
0004733898.tif 000084
（式中、Ｑ1*およびＱ2*は互いに独立して、水素原子または炭素原子数１ないし８のアルキル基を表すか、またはＱ1*およびＱ2*は一緒になって炭素原子数５ないし１１のアルキレン基を形成し、変数ｍ16**は互いに独立して、１ないし５０の数を表す。）
【００４７】
ポリマー性化合物についてのさらなる例は以下のものである。
１）次式（９７）
【化１０１】
0004733898.tif 000085
［式中、Ｇ24、Ｇ25、Ｇ26、Ｇ27およびＧ28は互いに独立して直接結合または炭素原子数１ないし１０のアルキレン基を表し、
Ｇ11は（ａ’）の下で定義したものを表し、そして
ｍ17は１ないし５０の数を表す。］で表される化合物。
前記式（９７）で表される化合物において、＞Ｃ＝Ｏ基に結合する末端基は例えば
【化１０２】
0004733898.tif 000086
であることができ、そして酸素原子に結合する末端基は例えば
【化１０３】
0004733898.tif 000087
であることができる。
好ましいものは以下の二つの化合物
【化１０４】
0004733898.tif 000088
［式中、ｍ17は１ないし２０の数を表す。］である。
【００４８】
２）次式（９８）
【化１０５】
0004733898.tif 000089
［式中、基ＲIVのほぼ３分の１は−Ｃ2Ｈ5を表しかつその他は次式
【化１０６】
0004733898.tif 000090
で表される基を表し、そして
ｍ18は２ないし２００、好ましくは２ないし１００、特に２ないし５０の範囲の数を表す。］で表される化合物。
化合物（９８）において、−ＣＨ2−残基に結合する末端基は例えば水素原子であることができ、そして−ＣＨ（ＣＯ2ＲIV）−残基に結合する末端基は例えば−ＣＨ＝ＣＨ−ＣＯＯＲIVであることができる。
【００４９】
３）次式（９９）
【化１０７】
0004733898.tif 000091
［式中、Ｇ11は（ａ’）の下で定義されたものを表し、
Ｇ29およびＧ32は互いに独立して直接結合または−Ｎ（Ｘ1）−ＣＯ−Ｘ2−ＣＯ−Ｎ（Ｘ3）−基（式中、Ｘ1およびＸ3は互いに独立して水素原子、炭素原子数１ないし８のアルキル基、炭素原子数５ないし１２のシクロアルキル基、フェニル基、炭素原子数７ないし９のフェニルアルキル基または次式（９９−１）
【化１０８】
0004733898.tif 000092
で表される基を表し、そして
Ｘ2は直接結合または炭素原子数１ないし４のアルキレン基を表す。）で表される基を表し、
Ｇ30、Ｇ31、Ｇ34およびＧ35は互いに独立して、水素原子、炭素原子数１ないし３０のアルキル基、炭素原子数５ないし１２のシクロアルキル基またはフェニル基を表し、
Ｇ33は水素原子、炭素原子数１ないし３０のアルキル基、炭素原子数５ないし１２のシクロアルキル基、炭素原子数７ないし９のフェニルアルキル基、フェニル基または前記式（９９−１）で表される基を表し、そして
ｍ19は１ないし５０の数を表す。］で表される化合物。
前記式（９９）で表される化合物において、２，５−ジオキソピロリジン環に結合する末端基は例えば水素原子であることができ、そして−Ｃ（Ｇ34）（Ｇ35）−基に結合する末端基は例えば
【化１０９】
0004733898.tif 000093
であることができる。
【００５０】
前記式（９９）で表される化合物の例は
【化１１０】
0004733898.tif 000094
【化１１１】
0004733898.tif 000095
［式中、Ｇ11は水素原子またはメチル基を表し、そして
ｍ19は１ないし２５の数を表す。］である。
【００５１】
４）次式（１００ａ）
【化１１２】
0004733898.tif 000096
［式中、ｍ’20、ｍ”20およびｍ”’20は互いに独立して２ないし１２の数を表す。］で表されるポリアミンと塩化シアヌルとの反応によって得られる中間生成物と、次式（１００ｂ）
【化１１３】
0004733898.tif 000097
［式中、Ｇ36は水素原子、炭素原子数１ないし１２のアルキル基、炭素原子数５ないし１２のシクロアルキル基、フェニル基または炭素原子数７ないし９のフェニルアルキル基を表し、そして
Ｇ11は（ａ’）の下で定義されたものを表す。］で表される化合物とを反応させることによって得られる生成物。
好ましい生成物はケミカル・アブストラクト−ＣＡＳ番号１３６５０４−９６−６を有する（化合物１００−Ａ）。
一般に、上記の反応生成物は、次式１００−１、１００−２または１００−３で表される化合物によって例えば表されることができる。これら三つの化合物の混合物の形態にあることもできる。
【化１１４】
0004733898.tif 000098
【化１１５】
0004733898.tif 000099
前記式（１００−１）で表される好ましい意味は
【化１１６】
0004733898.tif 000100
である。
前記式（１００−２）で表される好ましい意味は
【化１１７】
0004733898.tif 000101
である。
前記式（１００−３）で表される好ましい意味は
【化１１８】
0004733898.tif 000102
である。
上記の式１００−１ないし１００−３において、ｍ20は好ましくは２ないし２０、特に２ないし１０を表す。
【００５２】
５）次式（１０１）
【化１１９】
0004733898.tif 000103
［式中、Ｇ11は（ａ’）の下で定義されたものを表し、
Ｇ37は炭素原子数１ないし１０のアルキル基、炭素原子数５ないし１２のシクロアルキル基、炭素原子数１ないし４のアルキル基で置換された炭素原子数５ないし１２のシクロアルキル基、フェニル基または炭素原子数１ないし１０のアルキル置換フェニル基を表し、
Ｇ38は炭素原子数３ないし１０のアルキレン基を表し、そして
ｍ21は１ないし５０の数を表す。］で表される化合物。
前記式（１０１）で表される化合物において、珪素原子に結合する末端基は例えば（Ｇ37）3Ｓｉ−Ｏ−であることができ、そして酸素原子に結合する末端基は例えば−Ｓｉ（Ｇ37）3であることができる。
前記式（１０１）で表される化合物はまた、ｍ21が３ないし１０を表す場合、環式化合物の形態、即ち前記構造式中に表される自由原子価が直接結合を形成することもできる。
前記式（１０１）で表される化合物の例は
【化１２０】
0004733898.tif 000104
［式中、ｍ21は１ないし２０、例えば２ないし２０の数を表す。］である。
【００５３】
上記に表したオリゴマー性およびポリマー性化合物において、
アルキル基の例はメチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデシル基、テトラデシル基、ペンタデシル基、ヘキサデシル基、ヘプタデシル基、オクタデシル基、エイコシル基およびドコシル基であり、
シクロアルキル基の例はシクロペンチル基、シクロヘキシル基、シクロヘプチル基およびシクロオクチル基であり、
炭素原子数７ないし９のフェニルアルキル基の例はベンジル基であり、そして
アルキレン基の例はエチレン基、プロピレン基、トリメチレン基、テトラメチレン基、ペンタメチレン基、２，２−ジメチルトリメチレン基、ヘキサメチレン基、トリメチルヘキサメチレン基、オクタメチレン基およびデカメチレン基である。
【００５４】
（ｈ’）  次式（Ｉｈ）
【化１２１】
0004733898.tif 000105
［式中、ｎ6は１または２の数を表し、
ＧおよびＧ11は（ａ’）の下で定義されたものを表し、そして
Ｇ14は（ｂ’）の下で定義されたものを表すが、但しＧ14は−ＣＯＮＨ−Ｚおよび−ＣＨ2−ＣＨ（ＯＨ）−ＣＨ2−Ｏ−Ｄ−Ｏ−を表すことができない。］で表される化合物。
そのような化合物の例は以下のものである。
【化１２２】
0004733898.tif 000106
【００５５】
（ｉ’）  次式（Ｉｉ）
【化１２３】
0004733898.tif 000107
［式中、基Ｇ39は互いに独立して次式（Ｉｉ−１）
【化１２４】
0004733898.tif 000108
（式中、Ｇ40は炭素原子数１ないし１２のアルキル基または炭素原子数５ないし１２のシクロアルキル基を表し、
Ｇ41は炭素原子数２ないし１２のアルキレン基を表し、そして
Ｇ42は水素原子、炭素原子数１ないし８のアルキル基、−Ｏ・、−ＣＨ2ＣＮ基、炭素原子数３ないし６のアルケニル基、炭素原子数７ないし９のフェニルアルキル基、フェニル基について炭素原子数１ないし４のアルキル基によって置換された炭素原子数７ないし９のフェニルアルキル基；または炭素原子数１ないし８のアシル基を表す。）で表される基を表す。］で表される化合物。
【００５６】
アルキル基は例えば炭素原子数１ないし４のアルキル基、特にメチル基、エチル基、プロピル基またはブチル基である。
シクロアルキル基は好ましくはシクロヘキシル基である。
アルキレン基は例えばエチレン基、プロピレン基、トリメチレン基、テトラメチレン基、ペンタメチレン基、２，２−ジメチルトリメチレン基またはヘキサメチレン基である。
アルケニル基は好ましくはアリル基である。
フェニルアルキル基は好ましくはベンジル基である。
アシル基は好ましくはアセチル基である。
【００５７】
この類からの化合物の例は以下の式で表される化合物である。
【化１２５】
0004733898.tif 000109
【００５８】
上記に列挙した立体障害性アミン化合物は公知であり、商業的に入手できない場合には公知の方法にて製造することができる。
好ましい立体障害性アミンの幾つかは商品名ダスチブ（DASTIB）８４５（登録商標）、チヌビン（TINUVIN）７７０（登録商標）、チヌビン７６５（登録商標）、チヌビン１４４（登録商標）、チヌビン１２３（登録商標）、ＡＤＫ  ＳＴＡＢ  ＬＡ５７（登録商標）、ＡＤＫ  ＳＴＡＢ  ＬＡ６７（登録商標）、ＡＤＫ  ＳＴＡＢ  ＬＡ５２（登録商標）、ＡＤＫ  ＳＴＡＢ  ＬＡ６２（登録商標）、サンドゥボア（SANDUVOR）ＰＲ−３１（登録商標）、シアソルブ（CYASORB）ＵＶ３５８１（登録商標）、シアソルブＵＶ３６０４（登録商標）、スミソルブ（SUMISORB）ＴＭ６１（登録商標）、ウビヌル（UVINUL）４０５０Ｈ（登録商標）、ダイアセタム（DIACETAM）５（登録商標）、ホスタビン（HOSTAVIN）Ｎ２０（登録商標）、チヌビン４４０（登録商標）、サンドゥボア３０５０（登録商標）、ホスタビンＮ２４（登録商標）、キマソルブ（CHIMASSORB）９６６（登録商標）、ウビヌル４０４９（登録商標）、グッドライト（GOODRITE）ＵＶ３０３４（登録商標）、グッドライトＵＶ３１５０（登録商標）、グッドライトＵＶ３１５９（登録商標）、キマソルブ１１９（登録商標）、チヌビン６２２（登録商標）、キマソルブ９４４、キマソルブ２０２０（登録商標）、ダスチブ１０８２（登録商標）、フェロ（FERRO）ＡＭ８０６（登録商標）、シアソルブＵＶ３３４６（登録商標）、シアソルブＵＶ３５２９（登録商標）、ホスタビンＮ３０（登録商標）、ＡＤＫ  ＳＴＡＢ  ＬＡ６８（登録商標）、ＡＤＫ  ＳＴＡＢ  ＬＡ６３（登録商標）、ウビヌル５０５０Ｈ（登録商標）、リヒトシュッツストッフ（LICHTSCHUTZSTOFF）ＵＶ３１（登録商標）、ルーケム（LUCHEM）ＨＡ−Ｂ１８（登録商標）、ウバソルブ(UVASORB)ＨＡ８８（登録商標）またはウバジル（UVASIL）２９９（登録商標）の下に商業的に入手可能である。
【００５９】
重要な実施態様によれば、成分（Ａ）が化合物（５）、（１３）、（１４）、（２３）、（２４）、（３６−ａ−１）、（３６−ａ−２）、（３６−ｂ−１）、（３６−ｂ−２）、（３６−ｄ）、（４９−ａ−１）、（４９−ａ−２）、（４９−ｃ）、（４９−ｄ）、（４９−ｅ）、（６３）、（６５）、（６９−ａ）、（８１）、（８２）、（１０２）、（１０５）または（１０６）に相当するものであり、特には、化合物（５）、（１３）、（１４）、（２４）、（４９−ａ−１）、（４９−ａ−２）または（４９−ｄ）に相当するものであり、特別には化合物（１３）に相当するものである。
【００６０】
重要な他の実施態様によれば、成分（Ａ）が化合物（７６）、（８２−ａ）、（８４−１−ａ）、（８４−１−ｂ）、（８４−２）、（９１−１）、（９２）、（９３）、（９６−Ｉ）、（９６−ＩＩ）、（９７−Ｉ）、（９７−ＩＩ）、（９９−Ｉ）、（９９−ＩＩ）、（９９−ＩＩＩ）、（１００−Ａ）または（１０１−Ｉ）に相当するものであり、特には（７６）、（８４−１−ａ）、（８４−１−ｂ）、（９２）、（９３）、（９９−Ｉ）、（１００−Ａ）または（１０１−Ｉ）、特別には（７６）、（８４−１−ａ）、（８４−１−ｂ）、（９２）または（１００−Ａ）に相当するものである。
【００６１】
極性基を含むポリマー（成分（Ｂ））は、好ましくは
（Ｂ−１）ハロゲン含有ポリマー、
（Ｂ−２）α，β−不飽和酸からまたはその誘導体から誘導されたポリマー、
（Ｂ−３）アクリロニトリル／ブタジエンコポリマー、アクリロニトリル／アルキルアクリレートコポリマー、エチレン／アクリレートコポリマー、アクリロニトリル／アルコキシアルキルアクリレートまたはアクリロニトロル／ビニルハライドコポリマーあるいはアクリロニトリル／アルキルメタクリレート／ブタジエンターポリマー、
（Ｂ−４）不飽和アルコールおよびアミン、またはそのアシル誘導体もしくはアセタールから誘導されたポリマー、
（Ｂ−５）環状エーテルのホモポリマーまたはコポリマー、
（Ｂ−６）ポリアセタール、
（Ｂ−７）ポリフェニレンオキシド、またはポリフェニレンオキシドと他のポリマー、例えばポリアミドとの混合物、
（Ｂ−８）ポリウレタン、
（Ｂ−９）ポリアミドまたはコポリアミド、
（Ｂ−１０）ポリ尿素、ポリイミド、ポリアミド−イミド、ポリエーテルイミド、ポリエステルイミド、ポリヒダントイン、ポリベンズイミダゾールまたはポリビニルイミダゾール、
（Ｂ−１１）ポリエステル、
（Ｂ−１２）ポリカーボネートまたはポリエステルカーボネート、
（Ｂ−１３）ポリスルホン、ポリエーテルスルホンまたはポリエーテルケトン、
（Ｂ−１４）一方の成分がアルデヒドからおよびもう一方の成分はフェノール、尿素またはメラミンから誘導されたポリマー、
（Ｂ−１５）乾性または非乾性アルキド樹脂、
（Ｂ−１６）不飽和ポリエステル樹脂
（Ｂ−１７）架橋可能なアクリル樹脂、
（Ｂ−１８）メラミン樹脂、尿素樹脂、イソシアネート、イソシアヌレート、ポリイソシアネートまたはエポキシ樹脂により架橋された、アルキド樹脂、ポリエステル樹脂またはアクリレート樹脂、
（Ｂ−１９）エポキシ樹脂、
（Ｂ−２０）セルロースまたはその化学的に変性された同族誘導体、
（Ｂ−２１）ポリオルガノシロキサン、
（Ｂ−２２）ポリビニルホルマール（ＰＶＦ）、
（Ｂ−２３）ポリ（アリール−エーテル−エーテル−ケトン）（ＰＥＥＫ）、または
（Ｂ−２４）ビニル芳香族モノマーのコポリマー
である。
【００６２】
ハロゲン含有ポリマー（Ｂ−１）の例はポリクロロプレン、塩素化ゴム、イソブチレン−イソプレンの塩素化および臭素化コポリマー（ハロブチルゴム）、塩素化またはスルホ塩素化ポリエチレン、エチレンおよび塩素化エチレンのコポリマー、エピクロロヒドリンホモ−及びコポリマー、特にハロゲン含有ビニル化合物、例えばポリ塩化ビニル、ポリ塩化ビニリデン、ポリフッ化ビニル、ポリフッ化ビニリデン、ならびに、それらのコポリマー例えば塩化ビニル／塩化ビニリデン、塩化ビニル／酢酸ビニルまたは塩化ビニリデン／酢酸ビニルコポリマー。
ポリフルオロ炭化水素およびポリビニルホルマールが好ましいものとして挙げられる。
【００６３】
α、β−不飽和酸およびその誘導体から誘導されたポリマー（Ｂ−２）の例はポリアクリレートおよびポリメタクリレート；ブチルアクリレートによって耐衝撃性を改良したポリメチルメタクリレート、ポリアクリルアミドおよびポリアクリロニトリルである。
不飽和アルコールおよびアミン、またはそのアシル誘導体もしくはアセタールから誘導されたポリマー（Ｂ−４）の例は、ポリビニルアルコール、ポリビニルアセテート、ポリビニルステアレート、ポリビニルベンゾエート、ポリビニルマレエート、ポリビニルブチラール、ポリアリルフタレートまたはポリアリルメラミン；ならびにオレフィンとのこれらのコポリマーである。
環状エーテルのホモポリマーおよびコポリマー（Ｂ−５）の例はポリアルキレングリコール、ポリエチレンオキシド、ポリプロピレンオキシドまたはビスグリシジルエーテルとのこれらのコポリマーである。
【００６４】
ポリアセタール（Ｂ−６）の例は、ポリオキシメチレン並びに、コモノマーとしてエチレンオキシドを含むこれらのポリオキシメチレン；熱可塑性ポリウレタン、アクリレートまたはＭＢＳで変性されたポリアセタールである。
ポリウレタン（Ｂ−８）の例は、一方の成分としてヒドロキシル基末端を有するポリエーテル、ポリエステルまたはポリブタジエン、およびもう一方の成分として脂肪族または芳香族ポリイソシアネートとから誘導されたようなポリウレタンならびにそれらの前駆物質である。
【００６５】
ポリアミドおよびコポリアミド（Ｂ−９）の例は、ジアミンおよびジカルボン酸および／またはアミノカルボン酸または相当するラクタムから誘導されたもの、例えばポリアミド４、ポリアミド６、ポリアミド６／６、６／１０、６／９、６／１２、４／６および１２／１２、ポリアミド１１、ポリアミド１２、ｍ−キシレンジアミンおよびアジピン酸から出発する芳香族ポリアミド；ヘキサメチレンジアミンおよびイソフタル酸および／またはテレフタル酸および所望により変性剤としてのエラストマーと共に製造されるポリアミド、例えはポリ−２，４，４−（トリメチルヘキサメチレン）テレフタルアミドまたはポリ−ｍ−フェニレンイソフタルアミド；さらに、前記ポリアミドとポリオレフィン、オレフィンコポリマー、アイオノマーまたは化学的に結合またはグラフトしたエラストマーとのブロックコポリマー；あるいは前記ポリアミドとポリエーテル、例えばポリエチレングリコール、ポリプロピレングリコールまたはポリテトラメチレングリコールとのブロックコポリマー；ならびにＥＰＤＭまたはＡＢＳで変性させたポリアミドまたはコポリアミド；加工の間に縮合させたポリアミド（ＲＩＭ−ポリアミド系）である。
【００６６】
ポリエステル（Ｂ−１１）の例は、ジカルボン酸およびジオールから、および／またはヒドロキシカルボン酸または相当するラクトンから誘導されたポリエステル、例えばポリエチレンテレフタレート、ポリブチレンテレフタレート、ポリ−１, ４−ジメチロール−シクロヘキサンテレフタレート、ポリアルキレンナフタレート（ＰＡＮ）およびポリヒドロキシベンゾエートならびにヒドロキシ末端基を含有するポリエーテルから誘導されたブロック−コポリエーテル−エステル；およびまたポリカーボネートまたはＭＢＳにより変性されたポリエステルである。
一方の成分がアルデヒドからまたはもう一方の成分はフェノール、尿素またはメラミンから誘導されたポリマー（Ｂ−１４）の例は、フェノール／ホルムアルデヒド樹脂、尿素／ホルムアルデヒド樹脂およびメラミン／ホルムアルデヒド樹脂である。
不飽和ポリエステル樹脂（Ｂ−１６）の例は、飽和および不飽和ジカルボン酸と多価アルコールおよび架橋剤としてビニル化合物とのコポリエステルから誘導された不飽和ポリエステル樹脂および燃焼性の低いそれらのハロゲン含有変性物である。
【００６７】
架橋可能なアクリル樹脂（Ｂ−１７）の例は、置換アクリレート、例えばエポキシアクリレート、ウレタンアクリレートまたはポリエステル−アクリレートから誘導されたものである。
エポキシ樹脂（Ｂ−１９）の例は、脂肪族、環式脂肪族、複素環式または芳香族のグリシジル化合物から誘導されたエポキシ樹脂、例えばビスフェノールＡおよびビスフェノールＦのジグリシジルエーテルの生成物であって、無水物またはアミンのような慣用の硬化剤で、促進剤を伴ってまたは伴わずに架橋されたものである。
セルロースまたはその化学的に変性された同族誘導体（Ｂ−２０）の例は、セルロースアセテート、セルロースプロピオネートおよびセルロースブチレート、またはメチルセルロースのようなセルロースエーテルである。
ビニル芳香族モノマーのコポリマー（Ｂ−２４）の例は、スチレン／アクリロニトリル、スチレン／アルキルメタクリレート、スチレン／ブタジエン／アルキルアクリレート、スチレン／ブタジエン／アルキルメタクリレート、スチレン／無水マレイン酸、スチレン／アクリロニトリル／メチルアクリレートである。
【００６８】
アクリル酸エステル／スチレン／アクリロニトリルコポリマー（ＡＳＡ）、スチレン／アクリロニトリルコポリマー（ＳＡＮ）およびスチレン／無水マレイン酸コポリマー（ＳＭＡ）が特に好ましい。
ビニル芳香族モノマーの例は、スチレン、α−メチルスチレン、ビニルトルエンの全ての異性体、とりわけｐ−ビニルトルエン、エチルスチレンのすべての異性体、プロピルスチレン、ビニルビフェニル、ビニルナフタレン、およびビニルアントラセンである。これらのビニル芳香族モノマーに対する適当なコモノマーは例えば、ニトリル、無水マレイン酸、マレイミド、酢酸ビニルおよび塩化ビニルまたはアクリル酸誘導体である。
【００６９】
成分（Ｂ）は好ましくは（Ｂ−２）、（Ｂ−４）、（Ｂ−６）、（Ｂ−７）、（Ｂ−８）、（Ｂ−９）、（Ｂ−１１）、（Ｂ−１２）および（Ｂ−１３）である。
他の好ましい態様では、成分（Ｂ）はポリアクリレート、ポリメタクリレート（ＰＭＡ）、ポリメチルメタクリリレート（ＰＭＭＡ）、ポリアクリロニトリル（ＰＡＮ）、ポリビニルアルコール（ＰＶＡ）、ポリビニルアセテート（ＰＶＡｃ）、ポリオキシメチレン（ＰＯＭ）、ポリフェニレンエーテル（ＰＰＥ）、ポリウレタン、ポリアミド３（ＰＡ３）、ポリアミド６（ＰＡ６）、ポリアミド１１（ＰＡ１１）、ポリアミド１２（ＰＡ１２）、ポリアミド６６（ＰＡ６６）、ポリエチレンテレフタレート（ＰＥＴ）、ポリブチレンテレフタレート（ＰＢＴ）、ポリ乳酸（ＰＬＡ）、ポリカーボネート（ＰＣ）、あるいは、ポリエーテルスルホン（ＰＥＳ）または
式
【化１２６】
0004733898.tif 000110
で表される反復単位をもつ芳香族−脂肪族ポリスルホン（ＰＳＰ）である。
【００７０】
別の好ましい態様によれば、成分（Ｂ）は、ポリアミド（ＰＡ）、アクリル酸エステル／スチレン／アクリロニトリルコポリマー（ＡＳＡ）、スチレン／アクリロニトリルコポリマー（ＳＡＮ）、スチレン／無水マレイン酸コポリマー（ＳＭＡ）またはポリエーテルアミドである。
【００７１】
特別に好ましい態様では、成分（Ｂ）がポリメチルアクリレート（ＰＭＡ）、ポリメチルメタクリレート（ＰＭＭＡ）、ポリアミド（ＰＡ）、ポリオキシメチレン（ＰＯＭ）、アクリル酸エステル／スチレン／アクリロニトリルコポリマー（ＡＳＡ）またはポリエーテルアミドである。
【００７２】
好ましい安定剤混合物は、成分（Ａ）が化合物：ジ（２，２，６，６−テトラメチルピペリジン−４−イル）セバケートであり、
成分（Ｂ）がポリエチレンテレフタレート（ＰＥＴ）、ポリアミド６（ＰＡ６）、ポリカーボネート（ＰＣ）、ポリメチルアクリレート（ＰＭＡ）またはポリメチルメタクリレート（ＰＭＭＡ）であり、特にポリメチルメタクリレート（ＰＭＭＡ）でありおよび、成分（Ａ）：（Ｂ）の重量比が５：１ないし１：５である安定剤混合物である。
【００７３】
さらに好ましい安定剤混合物は成分（Ａ）が化合物：ジ（２，２，６，６−テトラメチルピペリジン−４−イル）セバケートまたは、式
【化１２７】
0004733898.tif 000111
（式中、ｍ4は２ないし４０の数を表す。）で表される化合物であり、
成分（Ｂ）が、ポリアミド（ＰＡ）、ポリオキシメチレン（ＰＯＭ）またはポリエーテルアミドである安定剤混合物である。
【００７４】
本発明のさらに好ましい態様は、さらに、他の成分（ＸＸ）として、Ｃａの有機塩、Ｃａの無機塩、Ｃａの酸化物またはＣａの水酸化物を含む組成物に関する。
【００７５】
Ｃａの有機塩の例は、ステアリン酸カルシウム、ラウリン酸カルシウム、乳酸カルシウムおよびカルシウムステアロイルラクテートである。
Ｃａの無機塩の例は、ＣａＣＯ3、ＣａＣｌ2、ＣａＦ2、Ｃａ3（ＰＯ4）2、ＣａＨＰＯ4、Ｃａ（ＰＯ3）2、Ｃａ2Ｐ2Ｏ7、ＣａＳＯ4およびＣａＳｉＯ3である。
【００７６】
本発明の他の好ましい態様は、さらに、他の成分（ＸＸＸ）として、Ｚｎの有機塩、Ｚｎの無機塩、Ｚｎの酸化物、Ｚｎの水酸化物、Ｍｇの有機塩、Ｍｇの無機塩、Ｍｇの酸化物またはＭｇの水酸化物を含む組成物に関するものである。
【００７７】
亜鉛またはマグネシウムの有機塩は、好ましくはアセチルアセトネートまたは例えば炭素原子数１ないし２４の脂肪族モノカルボキシレートである。酢酸マグネシウム、ラウリン酸マグネシウムおよびステアリン酸マグネシウム、蟻酸亜鉛、酢酸亜鉛、エナント酸亜鉛、ラウリン酸亜鉛およびステアリン酸亜鉛ならびに亜鉛アセチルアセトネートおよびマグネシウムアセチルアセトネートは好ましい例の一である。
ステアリン酸亜鉛、ステアリン酸マグネシウム、亜鉛アセチルアセトネート、マグネシウムアセチルアセトネート、酢酸亜鉛および酢酸マグネシウムが特別に重要である。
【００７８】
亜鉛またはマグネシウムの無機塩は例えば、
・Ｚｎ−水酸化物−炭酸塩、Ｍｇ−水酸化物−炭酸塩、ドロマイト、例えばマイクロミネラルズ（Micro Minerals）社（登録商標）のマイクロドルスーパー（Microdol Super）（登録商標）Ｃａ／Ｍｇ炭酸塩；または
・天然または合成ヒドロタルサイトのような化合物を含む炭酸塩である。
【００７９】
天然ヒドロタルサイトは構造式Ｍｇ6Ａｌ2（ＯＨ）16ＣＯ3・４Ｈ2Ｏをもつものである。
合成ヒドロタルサイトの代表的な実験式は
Ａｌ2Ｍｇ4.35ＯＨ11.36ＣＯ3(1.67)・ｘＨ2Ｏである。
合成生成物の例は：
Ｍｇ0.7Ａｌ0.3（ＯＨ）2（ＣＯ3）0.15・０．５４Ｈ2Ｏ
Ｍｇ4.5Ａｌ2（ＯＨ）13ＣＯ3・３．５Ｈ2Ｏまたは
Ｍｇ4.2Ａｌ（ＯＨ）12.4ＣＯ3である。
好ましい合成ヒドロタルサイトはリハイス（REHEIS）社（登録商標）製のＬ−５５ＲＩＩ（登録商標）ならびに協和化学工業（株）（登録商標）製のＺＨＴ−４Ａ（登録商標）およびＤＨＴ−４Ｈ（登録商標）である。
【００８０】
本発明による安定剤混合物は光、熱または酸化により誘発される分解に対してポリオレフィンを安定化するのに有用である。適当なポリオレフィンの例はは以下に示すものである。
【００８１】
１．  モノオレフィンおよびジオレフィンのポリマー、例えばポリプロピレン、ポリイソブチレン、ポリブテ−１−エン、ポリ−４−メチルペンテ−１−エン、ポリイソプレンまたはポリブタジエン、並びにシクロオレフィン、例えばシクロペンテンまたはノルボルネンのポリマー、ポリエチレン（所望により架橋されることができる。）、例えば高密度ポリエチレン（ＨＤＰＥ）、高密度および高分子量ポリエチレン（ＨＤＰＥ−ＨＭＷ）、高密度および超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）および（ＵＬＤＰＥ）またはポリビニルシクロヘキサン。
【００８２】
ポリオレフィン、すなわち前段落において例示したモノオレフィン、好ましくはポリエチレンおよびポリプロピレンのポリマーは、異なる方法、また特に以下の方法によって製造されることができる。
ａ）ラジカル重合（普通、高圧下および高温で）。
ｂ）普通、周期表のＩＶｂ、Ｖｂ、ＶＩｂまたはＶＩＩＩ群の金属の一つ以上を含む触媒を使用する触媒重合。これらの金属は通常、典型的にはπ−またはσ−配位し得るオキシド、ハライド、アルコレート、エステル、エーテル、アミン、アルキル、アルケニルおよび／またはアリールのような一つ以上のリガンドを有する。これらの金属錯体は遊離形態または典型的には活性化塩化マグネシウム、チタン（ＩＩＩ）クロリド、アルミナまたは酸化ケイ素のような基材上に固定され得る。これらの触媒は重合媒体中に可溶または不溶であり得る。触媒は重合においてそのまま使用されることができ、または典型的には金属アルキル、金属ヒドライド、金属アルキルハライド、金属アルキルオキシドまたは金属アルキルオキサンのようなさらなる活性化剤が使用されることができ、該金属は周期表のＩａ、ＩＩａおよび／またはＩＩＩａ群の元素である。活性化剤はさらなるエステル、エーテル、アミンまたはシリルエーテル基で都合良く修飾され得る。これらの触媒系は通常、フィリップス、スタンダード・オイル・インディアナ、チグラー（−ナッタ）、ＴＮＺ（デュポン）、メタロセンまたはシングルサイト触媒（ＳＳＣ）と命名される。
【００８３】
２．  １）以下で述べたポリマーの混合物、例えばポリプロピレンとポリイソブチレン、ポリプロピレンとポリエチレン（例えばＰＰ／ＨＤＰＥ、ＰＰ／ＬＤＰＥ）の混合物およびポリエチレンの異なる型（例えばＬＤＰＥ／ＨＤＰＥ）の混合物。
【００８４】
３．  モノオレフィンおよびジオレフィンの相互または他のビニルモノマーとのコポリマー、例えばエチレン／プロピレンコポリマー、線状低密度ポリエチレン（ＬＬＤＰＥ）およびそれの低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、プロピレン／ブタジエンコポリマー、イソブチレン／イソプレンコポリマー、エチレン／アルキルアクリレートコポリマー、エチレン／アルキルメタクリレートコポリマー、エチレン／酢酸ビニルコポリマーおよびそれらの一酸化炭素とのコポリマーまたはエチレン／アクリル酸コポリマーおよびそれらの塩（アイオノマー）並びにエチレンとプロピレンおよびへキサジエン、ジシクロペンタジエンまたはエチリデン−ノルボルネンのようなジエンとのターポリマー、およびそのようなコポリマー相互および１）において上述したポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡおよび交互またはランダムポリアルキレン／一酸化炭素コポリマーおよびそれらの他のポリマー、例えばポリアミドとの混合物。
【００８５】
従って、本発明はまた、ポリオレフィンと本明細書における上記安定剤混合物とを含む組成物、ならびに光、熱または酸化によって誘発される分解に対してポリオレフィンを安定化する方法であって前記ポリオレフィンに本明細書における上記安定剤混合物を混合することからなる方法にも関する。
項１の下に列挙された前記ポリオレフィンが好ましい。ポリエチレンおよびポリプロピレンならびにポリエチレンコポリマーまたはポリプロピレンコポリマーが特に好ましい。
【００８６】
新規な安定剤混合物の成分は安定化されるポリオレフィンに、個々にまたは互いに混合して添加され得る。
安定剤混合物（成分（Ａ）および（Ｂ））は、ポリオレフィンの重量に関して、好ましくは０．０１ないし５％、特に０．０５ないし１％の量で存在し得る。
例えば前記成分（Ｂ）はポリオレフィンの重量に関して、０．００５ないし１．５％、０．００５ないし１．０％、０．０１ないし１％、０．０５ないし１．０％、０．０５ないし０．５％、特に０．０５ないし０．２％または０．０１ないし０．２％の量で存在する。
【００８７】
Ｃａ化合物（成分（ＸＸ））は所望により安定化される材料に、例えば０．００５ないし１％、好ましくは０．０５ないし０．２％の量で存在する。
成分（ＸＸＸ）は所望により安定化される材料に、該材料の重量に関して、例えば０．００５ないし１％、好ましくは０．０５ないし０．２％の量で存在する。
前記成分（Ａ）：（ＸＸ）の重量比は例えば１：１０ないし１００：１、好ましくは１：５ないし５：１、特に１：２ないし２：１である。
前記成分（Ａ）：（ＸＸＸ）の重量比は例えば１：１０ないし２０：１、好ましくは１：５ないし５：１、特に１：２ないし２：１である。
【００８８】
新規な安定剤混合物またはその個々の成分は、例えば成形の前または間に、ポリオレフィン中に既知の方法により、または溶解もしくは分散した化合物をポリオレフィンに適用し、必要ならば続いて溶媒の蒸発させることによって、混和させることができる。新規な安定剤混合物はポリオレフィンに、例えば粉末、顆粒または２．５ないし２５重量％の濃度で混合物中に含むマスターバッチの形態で添加されることができる。
所望により、新規な安定剤混合物の成分はポリオレフィンへの混和の前に互いにメルトブレンドされることができる。
新規な安定剤混合物またはその成分は重合の前もしくは間または架橋の前に添加することもできる。
【００８９】
このように安定化された材料は広範囲にわたる様々な形態で使用でき、例えば、フィルム、繊維、テープ、成形材料、形材として、または塗料、接着剤またはパテのためのバインダーとして使用できる。
【００９０】
本発明により安定化されるポリオレフィンはさらにまた以下のような様々な慣用の添加剤をも含み得る。
１．  酸化防止剤
１．１．  アルキル化モノフェノール、例えば、
２，６−ジ−第三ブチル−４−メチルフェノール、
２−第三ブチル−４，６−ジメチルフェノール、
２，６−ジ−第三ブチル−４−エチルフェノール、
２，６−ジ−第三ブチル−４−ｎ−ブチルフェノール、
２，６−ジ−第三ブチル−４−イソブチルフェノール、
２，６−ジシクロペンチル−４−メチルフェノール、
２−（α−メチルシクロヘキシル）−４，６−ジメチルフェノール、
２，６−ジオクタデシル−４−メチルフェノール、
２，４，６−トリシクロヘキシルフェノール、
２，６−ジ−第三ブチル−４−メトキシメチルフェノール、
線状または側鎖において分岐したノニルフェノール、例えば、
２，６−ジ−ノニル−４−メチルフェノール、
２，４−ジメチル−６−（１’−メチルウンデシ−１’−イル）フェノール、
２，４−ジメチル−６−（１’−メチルヘプタデシ−１’−イル）フェノール、
２，４−ジメチル−６−（１’−メチルトリデシ−１’−イル）フェノールおよびそれらの混合物。
【００９１】
１．２．  アルキルチオメチルフェノール、例えば、
２，４−ジオクチルチオメチル−６−第三ブチルフェノール、
２，４−ジオクチルチオメチル−６−メチルフェノール、
２，４−ジオクチルチオメチル−６−エチルフェノール、
２，６−ジ−ドデシルチオメチル−４−ノニルフェノール。
【００９２】
１．３．  ヒドロキノンおよびアルキル化ヒドロキノン、例えば、
２，６−ジ−第三ブチル−４−メトキシフェノール、
２，５−ジ−第三ブチルヒドロキノン、
２，５−ジ−第三アミルヒドロキノン、
２，６−ジフェニル−４−オクタデシルオキシフェノール、
２，６−ジ−第三ブチルヒドロキノン、
２，５−ジ−第三ブチル−４−ヒドロキシアニソール、
３，５−ジ−第三ブチル−４−ヒドロキシアニソール、
３，５−ジ−第三ブチル−４−ヒドロキシフェニルステアレート、
ビス（３，５−ジ−第三ブチル−４−ヒドロキシフェニル）アジペート。
【００９３】
１．４．  トコフェロール、例えば、
α−トコフェロール、β−トコフェロール、γ−トコフェロール、
δ−トコフェロールおよびそれらの混合物（ビタミンＥ）。
【００９４】
１．５．  ヒドロキシル化チオジフェニルエーテル、例えば、
２，２’−チオビス（６−第三ブチル−４−メチルフェノール）、
２，２’−チオビス（４−オクチルフェノール）、
４，４’−チオビス（６−第三ブチル−３−メチルフェノール）、
４，４’−チオビス（６−第三ブチル−２−メチルフェノール）、
４，４’−チオビス（３，６−ジ−第二アミルフェノール）、
４，４’−ビス（２，６−ジメチル−４−ヒドロキシフェニル）ジスルフィド。
【００９５】
１．６．  アルキリデンビスフェノール、例えば、
２，２’−メチレンビス（６−第三ブチル−４−メチルフェノール）、
２，２’−メチレンビス（６−第三ブチル−４−エチルフェノール）、
２，２’−メチレンビス［４−メチル−６−（α−メチルシクロヘキシル）フェノール］、
２，２’−メチレンビス（４−メチル−６−シクロヘキシルフェノール）、
２，２’−メチレンビス（６−ノニル−４−メチルフェノール）、
２，２’−メチレンビス（４，６−ジ−第三ブチルフェノール）、
２，２’−エチリデンビス（４，６−ジ−第三ブチルフェノール）、
２，２’−エチリデンビス（６−第三ブチル−４−イソブチルフェノール）、
２，２’−メチレンビス［６−（α−メチルベンジル）−４−ノニルフェノール］、
２，２’−メチレンビス［６−（α，α−ジメチルベンジル）−４−ノニルフェノール］、
４，４’−メチレンビス（２，６−ジ−第三ブチルフェノール）、
４，４’−メチレンビス（６−第三ブチル−２−メチルフェノール）、
１，１−ビス（５−第三ブチル−４−ヒドロキシ−２−メチルフェニル）ブタン、
２，６−ビス（３−第三ブチル−５−メチル−２−ヒドロキシベンジル）−４−メチルフェノール、
１，１，３−トリス（５−第三ブチル−４−ヒドロキシ−２−メチルフェニル）ブタン、
１，１−ビス（５−第三ブチル−４−ヒドロキシ−２−メチルフェニル）−３−ｎ−ドデシルメルカプトブタン、
エチレングリコールビス［３，３−ビス（３’−第三ブチル−４’−ヒドロキシフェニル）ブチレート］、
ビス（３−第三ブチル−４−ヒドロキシ−５−メチルフェニル）ジシクロペンタジエン、
ビス［２−（３’−第三ブチル−２’−ヒドロキシ−５’−メチルベンジル）−６−第三ブチル−４−メチルフェニル］テレフタレート、
１，１−ビス（３，５−ジメチル−２−ヒドロキシフェニル）ブタン、
２，２−ビス（３，５−ジ−第三ブチル−４−ヒドロキシフェニル）プロパン、
２，２−ビス（５−第三ブチル−４−ヒドロキシ−２−メチルフェニル）−４−ｎ−ドデシルメルカプトブタン、
１，１，５，５−テトラ（５−第三ブチル−４−ヒドロキシ−２−メチルフェニル）ペンタン。
【００９６】
１．７．  Ｏ−、Ｎ−およびＳ−ベンジル化合物、例えば、
３，５，３’，５’−テトラ−第三ブチル−４，４’−ジヒドロキシジベンジルエーテル、
オクタデシル−４−ヒドロキシ−３，５−ジメチルベンジルメルカプトアセテート、
トリデシル−４−ヒドロキシ−３，５−ジ−第三ブチルベンジルメルカプトアセテート、
トリス（３，５−ジ−第三ブチル−４−ヒドロキシベンジル）アミン、
ビス（４−第三ブチル−３−ヒドロキシ−２，６−ジメチルベンジル）ジチオテレフタレート、
ビス（３，５−ジ−第三ブチル−４−ヒドロキシベンジル）スルフィド、
イソオクチル−３，５−ジ−第三ブチル−４−ヒドロキシベンジルメルカプトアセテート。
【００９７】
１．８．  ヒドロキシベンジル化マロネート、例えば、
ジオクタデシル−２，２−ビス（３，５−ジ−第三ブチル−２−ヒドロキシベンジル）マロネート、
ジオクタデシル−２−（３−第三ブチル−４−ヒドロキシ−５−メチルベンジル）マロネート、
ジドデシルメルカプトエチル−２，２−ビス（３，５−ジ−第三ブチル−４−ヒドロキシベンジル）マロネート、
ビス［４−（１，１，３，３−テトラメチルブチル）フェニル］−２，２−ビス（３，５−ジ−第三ブチル−４−ヒドロキシベンジル）マロネート。
【００９８】
１．９．  芳香族ヒドロキシベンジル化合物、例えば、
１，３，５−トリス（３，５−ジ−第三ブチル−４−ヒドロキシベンジル）−２，４，６−トリメチルベンゼン、
１，４−ビス（３，５−ジ−第三ブチル−４−ヒドロキシベンジル）−２，３，５，６−テトラメチルベンゼン、
２，４，６−トリス（３，５−ジ−第三ブチル−４−ヒドロキシベンジル）フェノール。
【００９９】
１．１０．  トリアジン化合物、例えば、
２，４−ビス（オクチルメルカプト）−６−（３，５−ジ−第三ブチル−４−ヒドロキシアニリノ）−１，３，５−トリアジン、
２−オクチルメルカプト−４，６−ビス（３，５−ジ−第三ブチル−４−ヒドロキシアニリノ）−１，３，５−トリアジン、
２−オクチルメルカプト−４，６−ビス（３，５−ジ−第三ブチル−４−ヒドロキシフェノキシ）−１，３，５−トリアジン、
２，４，６−トリス（３，５−ジ−第三ブチル−４−ヒドロキシフェノキシ）−１，２，３−トリアジン、
１，３，５−トリス（３，５−ジ−第三ブチル−４−ヒドロキシベンジル）イソシアヌレート、
１，３，５−トリス（４−第三ブチル−３−ヒドロキシ−２，６−ジメチルベンジル）イソシアヌレート、
２，４，６−トリス（３，５−ジ−第三ブチル−４−ヒドロキシフェニルエチル）−１，３，５−トリアジン、
１，３，５−トリス（３，５−ジ−第三ブチル−４−ヒドロキシフェニルプロピオニル）ヘキサヒドロ−１，３，５−トリアジン、
１，３，５−トリス（３，５−ジシクロヘキシル−４−ヒドロキシベンジル）イソシアヌレート。
【０１００】
１．１１．  ベンジルホスホネート、例えば、
ジメチル−２，５−ジ−第三ブチル−４−ヒドロキシベンジルホスホネート、
ジエチル−３，５−ジ−第三ブチル−４−ヒドロキシベンジルホスホネート、
ジオクタデシル−３，５−ジ−第三ブチル−４−ヒドロキシベンジルホスホネート、
ジオクタデシル−５−第三ブチル−４−ヒドロキシ−３−メチルベンジルホスホネート、
３，５−ジ−第三ブチル−４−ヒドロキシベンジルホスホン酸のモノエチルエステルのカルシウム塩。
【０１０１】
１．１２．  アシルアミノフェノール、例えば、
４−ヒドロキシラウラニリド、
４−ヒドロキシステアラニリド、
オクチルＮ−（３，５−ジ−第三ブチル−４−ヒドロキシフェニル）カルバメート。
【０１０２】
１．１３．  β−（３，５−ジ−第三ブチル−４−ヒドロキシフェニル）プロピオン酸の以下の一価または多価アルコールとのエステル、
アルコール例、メタノール、エタノール、ｎ−オクタノール、
ｉ−オクタノール、オクタデカノール、１，６−ヘキサンジオール、
１，９−ノナンジオール、エチレングリコール、１，２−プロパンジオール、
ネオペンチルグリコール、チオジエチレングリコール、ジエチレングリコール、
トリエチレングリコール、ペンタエリトリトール、
トリス（ヒドロキシエチル）イソシアヌレート、
Ｎ，Ｎ’−ビス（ヒドロキシエチル）オキサミド、３−チアウンデカノール、
３−チアペンタデカノール、トリメチルヘキサンジオール、
トリメチロールプロパン、
４−ヒドロキシメチル−１−ホスファ−２，６，７−トリオキサビシクロ［２．２．２］オクタン。
【０１０３】
１．１４．  β−（５−第三ブチル−４−ヒドロキシ−３−メチルフェニル）プロピオン酸の以下の一価または多価アルコールとのエステル、
アルコール例、メタノール、エタノール、ｎ−オクタノール、
ｉ−オクタノール、オクタデカノール、１，６−ヘキサンジオール、
１，９−ノナンジオール、エチレングリコール、１，２−プロパンジオール、
ネオペンチルグリコール、チオジエチレングリコール、ジエチレングリコール、
トリエチレングリコール、ペンタエリトリトール、
トリス（ヒドロキシエチル）イソシアヌレート、
Ｎ，Ｎ’−ビス（ヒドロキシエチル）オキサミド、３−チアウンデカノール、
３−チアペンタデカノール、トリメチルヘキサンジオール、
トリメチロールプロパン、
４−ヒドロキシメチル−１−ホスファ−２，６，７−トリオキサビシクロ［２．２．２］オクタン；３，９−ビス［２−｛３−（３−第三ブチル−４−ヒドロキシ−５−メチルフェニル）プロピオニルオキシ｝−１，１−ジメチルエチル］−２，４，８，１０−テトラオキサスピロ［５．５］−ウンデカン。
【０１０４】
１．１５．  β−（３，５−ジシクロヘキシル−４−ヒドロキシフェニル）プロピオン酸の以下の一価または多価アルコールとのエステル、
アルコール例、メタノール、エタノール、オクタノール、オクタデカノール、
１，６−ヘキサンジオール、１，９−ノナンジオール、エチレングリコール、
１，２−プロパンジオール、ネオペンチルグリコール、
チオジエチレングリコール、ジエチレングリコール、トリエチレングリコール、
ペンタエリトリトール、トリス（ヒドロキシエチル）イソシアヌレート、
Ｎ，Ｎ’−ビス（ヒドロキシエチル）オキサミド、３−チアウンデカノール、
３−チアペンタデカノール、トリメチルヘキサンジオール、
トリメチロールプロパン、
４−ヒドロキシメチル−１−ホスファ−２，６，７−トリオキサビシクロ［２．２．２］オクタン。
【０１０５】
１．１６．  ３，５−ジ−第三ブチル−４−ヒドロキシフェニル酢酸の以下の一価または多価アルコールとのエステル、
アルコール例、メタノール、エタノール、オクタノール、オクタデカノール、
１，６−ヘキサンジオール、１，９−ノナンジオール、エチレングリコール、
１，２−プロパンジオール、ネオペンチルグリコール、
チオジエチレングリコール、ジエチレングリコール、トリエチレングリコール、
ペンタエリトリトール、トリス（ヒドロキシエチル）イソシアヌレート、
Ｎ，Ｎ’−ビス（ヒドロキシエチル）オキサミド、３−チアウンデカノール、
３−チアペンタデカノール、トリメチルヘキサンジオール、
トリメチロールプロパン、
４−ヒドロキシメチル−１−ホスファ−２，６，７−トリオキサビシクロ［２．２．２］オクタン。
【０１０６】
１．１７．  β−（３，５−ジ−第三ブチル−４−ヒドロキシフェニル）プロピオン酸のアミド、例えば、
Ｎ，Ｎ’−ビス（３，５−ジ−第三ブチル−４−ヒドロキシフェニルプロピオニル）ヘキサメチレンジアミン、
Ｎ，Ｎ’−ビス（３，５−ジ−第三ブチル−４−ヒドロキシフェニルプロピオニル）トリメチレンジアミン、
Ｎ，Ｎ’−ビス（３，５−ジ−第三ブチル−４−ヒドロキシフェニルプロピオニル）ヒドラジド、
Ｎ，Ｎ’−ビス［２−（３−［３，５−ジ−第三ブチル−４−ヒドロキシフェニル］プロピオニルオキシ）エチル］オキサミド（ユニロイヤルによって供給されるナウガードRＸＬ−１）。
【０１０７】
１．１８．  アスコルビン酸（ビタミンＣ）
【０１０８】
１．１９．  アミン酸化防止剤、例えば、
Ｎ，Ｎ’−ジ−イソプロピル−ｐ−フェニレンジアミン、
Ｎ，Ｎ’−ジ−第二ブチル−ｐ−フェニレンジアミン、
Ｎ，Ｎ’−ビス（１，４−ジメチルペンチル）−ｐ−フェニレンジアミン、
Ｎ，Ｎ’−ビス（１−エチル−３−メチルペンチル）−ｐ−フェニレンジアミン、
Ｎ，Ｎ’−ビス（１−メチルヘプチル）−ｐ−フェニレンジアミン、
Ｎ，Ｎ’−ジシクロヘキシル−ｐ−フェニレンジアミン、
Ｎ，Ｎ’−ジフェニル−ｐ−フェニレンジアミン、
Ｎ，Ｎ’−ビス（２−ナフチル）−ｐ−フェニレンジアミン、
Ｎ−イソプロピル−Ｎ’−フェニル−ｐ−フェニレンジアミン、
Ｎ−（１，３−ジメチルブチル）−Ｎ’−フェニル−ｐ−フェニレンジアミン、
Ｎ−（１−メチルヘプチル）−Ｎ’−フェニル−ｐ−フェニレンジアミン、
Ｎ−シクロヘキシル−Ｎ’−フェニル−ｐ−フェニレンジアミン、
４−（ｐ−トルエンスルファモイル）ジフェニルアミン、
Ｎ，Ｎ’−ジメチル−Ｎ，Ｎ’−ジ−第二ブチル−ｐ−フェニレンジアミン、
ジフェニルアミン、Ｎ−アリルジフェニルアミン、
４−イソプロポキシジフェニルアミン、
Ｎ−フェニル−１−ナフチルアミン、
Ｎ−（４−第三オクチルフェニル）−１−ナフチルアミン、
Ｎ−フェニル−２−ナフチルアミン、
オクチル化ジフェニルアミン、例えば
ｐ，ｐ’−ジ−第三オクチルジフェニルアミン、
４−ｎ−ブチルアミノフェノール、
４−ブチリルアミノフェノール、
４−ノナノイルアミノフェノール、
４−ドデカノイルアミノフェノール、
４−オクタデカノイルアミノフェノール、
ビス（４−メトキシフェニル）アミン、
２，６−ジ−第三ブチル−４−ジメチルアミノメチルフェノール、
２，４’−ジアミノジフェニルメタン、
４，４’−ジアミノジフェニルメタン、
Ｎ，Ｎ，Ｎ’，Ｎ’−テトラメチル−４，４’−ジアミノジフェニルメタン、
１，２−ビス［（２−メチルフェニル）アミノ］エタン、
１，２−ビス（フェニルアミノ）プロパン、
（ｏ−トリル）ビグアニド、
ビス［４−（１’，３’−ジメチルブチル）フェニル］アミン、
第三オクチル化Ｎ−フェニル−１−ナフチルアミン、
モノ−およびジアルキル化第三ブチル／第三オクチルジフェニルアミンの混合物、
モノ−およびジアルキル化ノニルジフェニルアミンの混合物、
モノ−およびジアルキル化ドデシルジフェニルアミンの混合物、
モノ−およびジアルキル化イソプロピル／イソヘキシルジフェニルアミンの混合物、
モノ−およびジアルキル化第三ブチルジフェニルアミンの混合物、
２，３−ジヒドロ−３，３−ジメチル−４Ｈ−１，４−ベンゾチアジン、
フェノチアジン、
モノ−およびジアルキル化第三ブチル／第三オクチルフェノチアジンの混合物、
モノ−およびジアルキル化第三オクチルフェノチアジンの混合物、
Ｎ−アリルフェノチアジン、
Ｎ，Ｎ，Ｎ’，Ｎ’−テトラフェニル−１，４−ジアミノブテ−２−エン、
Ｎ，Ｎ−ビス（２，２，６，６−テトラメチル−ピペリジ−４−イル）ヘキサメチレンジアミン、
ビス（２，２，６，６−テトラメチルピペリジ−４−イル）セバケート、
２，２，６，６−テトラメチルピペリジノ−４−オン、
２，２，６，６−テトラメチルピペリジノ−４−オール。
【０１０９】
２．  ＵＶ吸収剤および光安定剤
２．１．  ２−（２’−ヒドロキシフェニル）ベンゾトリアゾール、例えば、２−（２’−ヒドロキシ−５’−メチルフェニル）ベンゾトリアゾール、
２−（３’，５’−ジ−第三ブチル−２’−ヒドロキシフェニル）ベンゾトリアゾール、
２−（５’−第三ブチル−２’−ヒドロキシフェニル）ベンゾトリアゾール、
２−（２’−ヒドロキシ−５’−（１，１，３，３−テトラメチルブチル）フェニル）ベンゾトリアゾール、
２−（３’，５’−ジ−第三ブチル−２’−ヒドロキシフェニル）−５−クロロベンゾトリアゾール、
２−（３’−第三ブチル−２’−ヒドロキシ−５’−メチルフェニル）−５−クロロベンゾトリアゾール、
２−（３’−第二ブチル−５’−第三ブチル−２’−ヒドロキシフェニル）ベンゾトリアゾール、
２−（２’−ヒドロキシ−４’−オクチルオキシフェニル）ベンゾトリアゾール、
２−（３’，５’−ジ−第三アミル−２’−ヒドロキシフェニル）ベンゾトリアゾール、
２−（３’，５’−ビス（α，α−ジメチルベンジル）−２’−ヒドロキシフェニル）ベンゾトリアゾール、
２−（３’−第三ブチル−２’−ヒドロキシ−５’−（２−オクチルオキシカルボニルエチル）フェニル）−５−クロロベンゾトリアゾール、
２−（３’−第三ブチル−５’−［２−（２−エチルヘキシルオキシ）−カルボニルエチル］−２’−ヒドロキシフェニル）−５−クロロベンゾトリアゾール、
２−（３’−第三ブチル−２’−ヒドロキシ−５’−（２−メトキシカルボニルエチル）フェニル）−５−クロロベンゾトリアゾール、
２−（３’−第三ブチル−２’−ヒドロキシ−５’−（２−メトキシカルボニルエチル）フェニル）ベンゾトリアゾール、
２−（３’−第三ブチル−２’−ヒドロキシ−５’−（２−オクチルオキシカルボニルエチル）フェニル）ベンゾトリアゾール、
２−（３’−第三ブチル−５’−［２−（２−エチルヘキシルオキシ）カルボニルエチル］−２’−ヒドロキシフェニル）ベンゾトリアゾール、
２−（３’−ドデシル−２’−ヒドロキシ−５’−メチルフェニル）ベンゾトリアゾール、
２−（３’−第三ブチル−２’−ヒドロキシ−５’−（２−イソオクチルオキシカルボニルエチル）フェニル）ベンゾトリアゾール、
２，２’−メチレン−ビス［４−（１，１，３，３−テトラメチルブチル）−６−ベンゾトリアゾール−２−イルフェノール］；
２−［３’−第三ブチル−５’−（２−メトキシカルボニルエチル）−２’−ヒドロキシフェニル］−２Ｈ−ベンゾトリアゾールとポリエチレングリコール３００とのエステル交換生成物、
次式［Ｒ−ＣＨ2ＣＨ2−ＣＯＯ−ＣＨ2ＣＨ2−］2−［式中、Ｒは３’−第三ブチル−４’−ヒドロキシ−５’−２Ｈ−ベンゾトリアゾール−２−イルフェニル基を表す。］で表されるもの、
２−［２’−ヒドロキシ−３’−（α、α−ジメチルベンジル）−５’−（１，１，３，３−テトラメチルブチル）フェニル］ベンゾトリアゾール、
２−［２’−ヒドロキシ−３’−（１，１，３，３−テトラメチルブチル）−５’−（α，α−ジメチルベンジル）フェニル］ベンゾトリアゾール。
【０１１０】
２．２．  ２−ヒドロキシベンゾフェノン、例えば、
４−ヒドロキシ、４−メトキシ、４−オクチルオキシ、４−デシルオキシ、
４−ドデシルオキシ、４−ベンジルオキシ、４，２’，４’−トリヒドロキシおよび２’−ヒドロキシ−４，４’−ジメトキシ誘導体。
【０１１１】
２．３．  置換および未置換安息香酸のエステル、例えば、
４−第三ブチル−フェニルサリチレート、フェニルサリチレート、
オクチルフェニルサリチレート、ジベンゾイルレゾルシノール、
ビス（４−第三ブチルベンゾイル）レゾルシノール、
ベンゾイルレゾルシノール、
２，４−ジ−第三ブチルフェニル３，５−ジ−第三ブチル−４−ヒドロキシベンゾエート、
ヘキサデシル３，５−ジ−第三ブチル−４−ヒドロキシベンゾエート、
オクタデシル３，５−ジ−第三ブチル−４−ヒドロキシベンゾエート、
２−メチル−４，６−ジ−第三ブチルフェニル３，５−ジ−第三ブチル−４−ヒドロキシベンゾエート。
【０１１２】
２．４．  アクリレート、例えば、
エチルα−シアノ−β，β−ジフェニルアクリレート、
イソオクチルα−シアノ−β，β−ジフェニルアクリレート、
メチルα−カルボメトキシシンナメート、
メチルα−シアノ−β−メチル−ｐ−メトキシシンナメート、
ブチルα−シアノ−β−メチル−ｐ−メトキシシンナメート、
メチルα−カルボメトキシ−ｐ−メトキシシンナメートおよび
Ｎ−（β−カルボメトキシ−β−シアノビニル）−２−メチルインドリン。
【０１１３】
２．５．  ニッケル化合物、例えば、
２，２’−チオ−ビス［４−（１，１，３，３−テトラメチルブチル）フェノール］のニッケル錯体、例えば１：１または１：２錯体であって、ｎ−ブチルアミン、トリエタノールアミンまたはＮ−シクロヘキシルジエタノールアミンのようなさらなる配位子を伴うまたは伴わないもの、
ニッケルジブチルジチオカルバメート、
４−ヒドロキシ−３，５−ジ−第三ブチルベンジルホスホン酸のモノアルキルエステル、例えばメチルまたはエチルエステルのニッケル塩、
ケトキシムのニッケル錯体、例えば２−ヒドロキシ−４−メチルフェニルウンデシルケトキシム、
１−フェニル−４−ラウロイル−５−ヒドロキシピラゾールのニッケル錯体であって、さらなる配位子を伴うまたは伴わないもの。
【０１１４】
２．６．  オキサミド、例えば、
４，４’−ジオクチルオキシオキサニリド、
２，２’−ジエトキシオキサニリド、
２，２’−ジオクチルオキシ−５，５’−ジ−第三ブトキサニリド、
２，２’−ジドデシルオキシ−５，５’−ジ−第三ブトキサニリド、
２−エトキシ−２’−エチルオキサニリド、
Ｎ，Ｎ’−ビス（３−ジメチルアミノプロピル）オキサミド、
２−エトキシ−５−第三ブチル−２’−エトキサニリド、および
その２−エトキシ−２’−エチル−５，４’−ジ−第三ブトキサニリドとの混合物、
ｏ−およびｐ−メトキシ−二置換オキサニリドの混合物、および
ｏ−およびｐ−エトキシ−二置換オキサニリドの混合物。
【０１１５】
２．７．  ２−（２−ヒドロキシフェニル）−１，３，５−トリアジン、例えば、
２，４，６−トリス（２−ヒドロキシ−４−オクチルオキシフェニル）−１，３，５−トリアジン、
２−（２−ヒドロキシ−４−オクチルオキシフェニル）−４，６−ビス（２，４−ジメチルフェニル）−１，３，５−トリアジン、
２−（２，４−ジヒドロキシフェニル）−４，６−ビス（２，４−ジメチルフェニル）−１，３，５−トリアジン、
２，４−ビス（２−ヒドロキシ−４−プロピルオキシフェニル）−６−（２，４−ジメチルフェニル）−１，３，５−トリアジン、
２−（２−ヒドロキシ−４−オクチルオキシフェニル）−４，６−ビス（４−メチルフェニル）−１，３，５−トリアジン、
２−（２−ヒドロキシ−４−ドデシルオキシフェニル）−４，６−ビス（２，４−ジメチルフェニル）−１，３，５−トリアジン、
２−（２−ヒドロキシ−４−トリデシルオキシフェニル）−４，６−ビス（２，４−ジメチルフェニル）−１，３，５−トリアジン、
２−［２−ヒドロキシ−４−（２−ヒドロキシ−３−ブチルオキシ−プロポキシ）フェニル］−４，６−ビス（２，４−ジメチル）−１，３，５−トリアジン、
２−［２−ヒドロキシ−４−（２−ヒドロキシ−３−オクチルオキシ−プロピルオキシ）フェニル］−４，６−ビス（２，４−ジメチル）−１，３，５−トリアジン、
２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、
２−［２−ヒドロキシ−４−（２−ヒドロキシ−３−ドデシルオキシ−プロポキシ）フェニル］−４，６−ビス（２，４−ジメチルフェニル）−１，３，５−トリアジン、
２−（２−ヒドロキシ−４−ヘキシルオキシ）フェニル−４，６−ジフェニル−１，３，５−トリアジン、
２−（２−ヒドロキシ−４−メトキシフェニル）−４，６−ジフェニル−１，３，５−トリアジン、
２，４，６−トリス［２−ヒドロキシ−４−（３−ブトキシ−２−ヒドロキシ−プロポキシ）フェニル］−１，３，５−トリアジン、
２−（２−ヒドロキシフェニル）−４−（４−メトキシフェニル）−６−フェニル−１，３，５−トリアジン、
２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【０１１６】
３．  金属奪活剤、例えば、
Ｎ，Ｎ’−ジフェニルオキサミド、
Ｎ−サリチラル−Ｎ’−サリチロイルヒドラジン、
Ｎ，Ｎ’−ビス（サリチロイル）ヒドラジン、
Ｎ，Ｎ’−ビス（３，５−ジ−第三ブチル−４−ヒドロキシフェニルプロピオニル）ヒドラジン、
３−サリチロイルアミノ−１，２，４−トリアゾール、
ビス（ベンジリデン）オキサリルジヒドラジド、
オキサニリド、
イソフタロイルジヒドラジド、
セバコイルビスフェニルヒドラジド、
Ｎ，Ｎ’−ジアセチルアジポイルジヒドラジド、
Ｎ，Ｎ’−ビス（サリチロイル）オキサリルジヒドラジド、
Ｎ，Ｎ’−ビス（サリチロイル）チオプロピオニルジヒドラジド。
【０１１７】
４．  ホスフィットおよびホスホナイト、例えば、
トリフェニルホスフィット、ジフェニルアルキルホスフィット、
フェニルジアルキルホスフィット、トリス（ノニルフェニル）ホスフィット、
トリラウリルホスフィット、トリオクタデシルホスフィット、
ジステアリルペンタエリトリトールジホスフィット、
トリス（２，４−ジ−第三ブチルフェニル）ホスフィット、
ジイソデシルペンタエリトリトールジホスフィット、
ビス（２，４−ジ−第三ブチルフェニル）ペンタエリトリトールジホスフィット、
ビス（２，４−ジ−クミルフェニル）ペンタエリトリトールジホスフィット、
ビス（２，６−ジ−第三ブチル−４−メチルフェニル）ペンタエリトリトールジホスフィット、
ジイソデシルオキシペンタエリトリトールジホスフィット、
ビス（２，４−ジ−第三ブチル−６−メチルフェニル）ペンタエリトリトールジホスフィット、
ビス（２，４，６−トリス（第三ブチルフェニル）ペンタエリトリトールジホスフィット、
トリステアリルソルビトールトリホスフィット、
テトラキス（２，４−ジ−第三ブチルフェニル）４，４’−ビフェニレンジホスホナイト、
６−イソオクチルオキシ−２，４，８，１０−テトラ−第三ブチル−１２Ｈ−ジベンズ［ｄ，ｇ］−１，３，２−ジオキサホスホシン、
ビス（２，４−ジ−第三ブチル−６−メチルフェニル）メチルホスフィット、
ビス（２，４−ジ−第三ブチル−６−メチルフェニル）エチルホスフィット、
６−フルオロ−２，４，８，１０−テトラ−第三ブチル−１２−メチル−ジベンズ［ｄ，ｇ］−１，３，２−ジオキサホスホシン、
２，２’，２”−ニトリロ［トリエチルトリス（３，３’，５，５’−テトラ−第三ブチル−１，１’−ビフェニル−２，２’−ジイル）ホスフィット］、
２−エチルヘキシル（３，３’，５，５’−テトラ−第三ブチル−１，１’−ビフェニル−２，２’−ジイル）ホスフィット、
５−ブチル−５−エチル−２−（２，４，６−トリ−第三ブチルフェノキシ）−１，３，２−ジオキサホスフィラン。
【０１１８】
特に好ましいのは以下のホスフィットである。
トリス（２，４−ジ−第三ブチルフェニル）ホスフィット（登録商標イルガフォス（Irgafos）１６９、チバ−ガイギー社製）、
トリス（ノニルフェニル）ホスフィット、
【化１２８】
0004733898.tif 000112
【化１２９】
0004733898.tif 000113
【０１１９】
５．  ヒドロキシルアミン、例えば、
Ｎ，Ｎ−ジベンジルヒドロキシルアミン、
Ｎ，Ｎ−ジエチルヒドロキシルアミン、
Ｎ，Ｎ−ジオクチルヒドロキシルアミン、
Ｎ，Ｎ−ジラウリルヒドロキシルアミン、
Ｎ，Ｎ−ジテトラデシルヒドロキシルアミン、
Ｎ，Ｎ−ジヘキサデシルヒドロキシルアミン、
Ｎ，Ｎ−ジオクタデシルヒドロキシルアミン、
Ｎ−ヘキサデシル−Ｎ−オクタデシルヒドロキシルアミン、
Ｎ−ヘプタデシル−Ｎ−オクタデシルヒドロキシルアミン、
水素化牛脂アミンから誘導されたＮ，Ｎ−ジアルキルヒドロキシルアミン。
【０１２０】
６．  ニトロン、例えば、
Ｎ−ベンジル−α−フェニル−ニトロン、
Ｎ−エチル−α−メチル−ニトロン、
Ｎ−オクチル−α−ヘプチル−ニトロン、
Ｎ−ラウリル−α−ウンデシル−ニトロン、
Ｎ−テトラデシル−α−トリデシル−ニトロン、
Ｎ−ヘキサデシル−α−ペンタデシル−ニトロン、
Ｎ−オクタデシル−α−ヘプタデシル−ニトロン、
Ｎ−ヘキサデシル−α−ヘプタデシル−ニトロン、
Ｎ−オクタデシル−α−ペンタデシル−ニトロン、
Ｎ−ヘプタデシル−α−ヘプタデシル−ニトロン、
Ｎ−オクタデシル−α−ヘキサデシル−ニトロン、
水素化牛脂アミンから誘導されたＮ，Ｎ−ジアルキルヒドロキシルアミンから誘導されたニトロン。
【０１２１】
７．  チオ相乗剤、例えば、
ジラウリルチオジプロピオネートまたは
ジステアリルチオジプロピオネート。
【０１２２】
８．  過酸化物捕捉剤、例えば、
β−チオジプロピオン酸のエステル、例えば、ラウリル、ステアリル、ミリスチルまたはトリデシルエステル、
メルカプトベンズイミダゾールまたは２−メルカプトベンズイミダゾールの亜鉛塩、亜鉛ジブチルジチオカルバメート、ジオクタデシルジスルフィド、
ペンタエリトリトールテトラキス（β−ドデシルメルカプト）プロピオネート。
【０１２３】
９．  ポリアミド安定剤、例えば、
ヨウ化物および／またはリン化合物と組み合わされた銅塩および二価マグネシウムの塩。
【０１２４】
１０．  塩基性補助安定剤、例えば、
メラミン、ポリビニルピロリドン、ジシアンジアミド、
トリアリルシアヌレート、尿素誘導体、ヒドラジン誘導体、アミン、
ポリアミド、ポリウレタン、
高級脂肪酸のアルカリ金属塩およびアルカリ土類金属塩、例えば
ステアリン酸カルシウム、ステアリン酸亜鉛、ベベン酸マグネシウム、
ステアリン酸マグネシウム、リシノール酸ナトリウムおよび
パルミチン酸カリウム、アンチモンピロカテコレートまたは
亜鉛ピロカテコレート。
【０１２５】
１１．核剤、例えば、
無機物質たとえば、タルク、二酸化チタン、酸化マグネシウムのような金属酸化物、ホスフェート、カーボネートまたはサルフェートであって、好ましくはアルカリ土類金属のもの；モノ−またはポリカルボン酸のような有機化合物およびそれらの塩、例えば、４−第三ブチル安息香酸、アジピン酸、ジフェニル酢酸、
ナトリウムスクシネートまたはナトリウムベンゾエート、
イオン性コポリマー（“アイオノマー”）のようなポリマー性化合物。
特に好ましいのは、１，３：２，４―ビス（３’，４’−ジメチルベンジリデン）ソルビトール、１，３：２，４−ジ（パラメチルジベンジリデン）ソルビトールおよび１，３：２，４−ジ（ベンジリデン）ソルビトールである。
【０１２６】
１２．充填剤および強化剤、例えば、
炭酸カルシウム、シリケート、ガラス繊維、ガラス球、アスベスト、
タルク、カオリン、雲母、硫酸バリウム、
金属オキシドおよびヒドロキシド、カーボンブラック、グラファイト、
木粉および他の天然生成物の粉末または繊維、合成繊維。
【０１２７】
１３．  その他の添加剤、例えば、
可塑剤、潤滑剤、乳化剤、顔料、流動添加剤、触媒、流れ調整剤、蛍光増白剤、難燃剤、帯電防止剤および発泡剤。
【０１２８】
１４．  ベンゾフラノンおよびインドリノン、例えば、
Ｕ．Ｓ．４，３２５，８６３、Ｕ．Ｓ．４，３３８，２４４、
Ｕ．Ｓ．５，１７５，３１２、Ｕ．Ｓ．５，２１６，０５２、
Ｕ．Ｓ．５，２５２，６４３、ＤＥ−Ａ−４３１６６１１、
ＤＥ−Ａ−４３１６６２２、ＤＥ−Ａ−４３１６８７６、
ＥＰ−Ａ−０５８９８３９もしくはＥＰ−Ａ−０５９１１０２において開示されるもの、または
３−［４−（２−アセトキシエトキシ）フェニル］−５，７−ジ−第三ブチル−ベンゾフラノ−２−オン、
５，７−ジ−第三ブチル−３−［４−（２−ステアロイルオキシエトキシ）フェニル］ベンゾフラノ−２−オン、
３，３’−ビス［５，７−ジ−第三ブチル−３−（４−［２−ヒドロキシエトキシ］フェニル）ベンゾフラノ−２−オン］、
５，７−ジ−第三ブチル−３−（４−エトキシフェニル）ベンゾフラノ−２−オン、
３−（４−アセトキシ−３，５−ジメチルフェニル）−５，７−ジ−第三ブチル−ベンゾフラノ−２−オン、
３−（３，５−ジメチル−４−ピバロイルオキシフェニル）−５，７−ジ−第三ブチル−ベンゾフラノ−２−オン、
３−（３，４−ジメチルフェニル）−５，７−ジ−第三ブチル−ベンゾフラノ−２−オン、
３−（２，３−ジメチルフェニル）−５，７−ジ−第三ブチル−ベンゾフラノ−２−オン。
【０１２９】
本発明の安定剤混合物と前記慣用の添加剤との重量比は、例えば１：０．１ないし１：５であることができる。
【０１３０】
【実施例】
以下の実施例は本発明をより詳細に説明する。全ての百分率および部は、他に述べられない限り、重量によって表される。
以下の実施例１ないし４において使用された安定剤および補助安定剤
化合物（１３）：
（登録商標チヌビン７７０）
【化１３０】
0004733898.tif 000114
化合物（１４）：
（登録商標チヌビン７６５）
【化１３１】
0004733898.tif 000115
化合物（４９−ａ−１）：
（登録商標シアソルブＵＶ３５８１）
【化１３２】
0004733898.tif 000116
化合物（５−Ｉ）：
【化１３３】
0004733898.tif 000117
ＰＶＡ：ポリビニルアルコール
ＰＡ：ポリアミド
ＰＣ：ポリカーボネート
ＰＥＴ：ポリエチレンテレフタレート
ＰＢＴ：ポリブチレンテレフタレート
ＰＭＭＡ：ポリメチルメタクリレート
ＰＯＭ：ポリオキシメチレン
ＴＰＵ：熱可塑性ポリウレタン
ＰＰＥ：ポリフェニレンエーテル
ＡＳＡ：アクリル酸エステル／スチレン／アクリロニトリルコポリマー
ＳＡＮ：スチレン／アクリロニトリルコポリマー
ＳＭＡ：スチレン／無水マレイン酸コポリマー
【０１３１】
実施例１：ポリプロピレンホモポリマーフィルムの光安定化
未安定化ポリプロピレン粉末（メルトフローインデックス：２３０℃および２１６０ｇで３．８ｇ／１０分）１００部を２００℃で１０分間ブラベンダープラストグラフ中で、ペンタエリトリチル−テトラキス｛３−（３，５−ジ−第三ブチル−４−ヒドロキシフェニル）プロピオネート｝０．０５部、トリス（２，４−ジ−第三ブチルフェニル）ホスフィット０．０５部、ステアリン酸Ｃａ０．１部、ＴｉＯ2（アナターゼ）０．２５部および表１において示される安定剤混合物と均一化した。そのようにして得られた材料を、実験室用プレスにおいて二つのアルミニウム箔の間で６分間２６０℃で０．５ｍｍ厚フィルムに圧縮成形し、それを水冷プレスにおいて室温へと直ちに冷却した。６０ｍｍ×２５ｍｍの試料をこれらの０．５ｍｍフィルムから切り出し、そしてウエザー−オメーターＣｉ６５（ブラックパネル温度６３±２℃、水噴霧無し）において曝露した。
周期的に、これらの試料を曝露装置から取り出し、そしてそれらのカルボニル含有量を赤外線スペクトル分光光度計で測定した。０．１のカルボニル吸光度の形成に相当する曝露時間を、安定剤混合物の能力に対する尺度とした。得られた値を表１に要約する。
【０１３２】
【表１】
0004733898.tif 000118
【０１３３】
実施例２：ポリプロピレンホモポリマーフィルムの光安定化
未安定化ポリプロピレン粉末（メルトフローインデックス：２３０℃および２１６０ｇで３．５ｇ／１０分）１００部を２００℃で１０分間ブラベンダープラストグラフ中で、ペンタエリトリチル−テトラキス｛３−（３，５−ジ−第三ブチル−４−ヒドロキシフェニル）プロピオネート｝０．０５部、トリス（２，４−ジ−第三ブチルフェニル）ホスフィット０．０５部、ステアリン酸Ｃａ０．１部、二酸化チタン（アナターゼ）０．２５部および表２において示される光安定剤と極性ポリマーの量のものと均一化した。そのようにして得られた材料を、実験室プレスにおいて二つのアルミニウム箔の間で６分間２６０℃で０．５ｍｍ厚フィルムに圧縮成形し、それを水冷プレスにおいて室温へと直ちに冷却した。６０ｍｍ×２５ｍｍの試料をこれらの０．５ｍｍフィルムから切り出し、そしてウエザー−オメーターＣｉ６５（ブラックパネル温度６３±２℃、水噴霧無し）において曝露した。
周期的に、これらの試料を曝露装置から取り出し、そしてそれらのカルボニル含有量を赤外線スペクトル分光光度計で測定した。
０．１のカルボニル吸光度の形成に相当する曝露時間（Ｔ0.1）を、安定剤配合物の能力に対する尺度とした。得られた値を表２に要約する。
【０１３４】
【表２】
0004733898.tif 000119
【表３】
0004733898.tif 000120
【０１３５】
実施例３：ポリプロピレンホモポリマーフィルムの光安定化
未安定化ポリプロピレン粉末（メルトフローインデックス：２３０℃および２１６０ｇで３．８ｇ／１０分）１００部を２００℃で１０分間ブラベンダープラストグラフ中で、ペンタエリトリチル−テトラキス｛３−（３，５−ジ−第三ブチル−４−ヒドロキシフェニル）プロピオネート｝０．０５部、トリス（２，４−ジ−第三ブチルフェニル）ホスフィット０．０５部、ステアリン酸Ｃａ０．１部、二酸化チタン（アナターゼ）０．２５部および表３において示される光安定剤、極性ポリマーおよび補助安定剤の量のものと均一化した。そのようにして得られた材料を、実験室プレスにおいて二つのアルミニウム箔の間で６分間２６０℃で０．５ｍｍ厚フィルムに圧縮成形し、それを水冷プレスにおいて室温へと直ちに冷却した。６０ｍｍ×２５ｍｍの試料をこれらの０．５ｍｍフィルムから切り出し、そしてウエザー−オメーターＣｉ６５（ブラックパネル温度６３±２℃、水噴霧無し）において曝露した。
周期的に、これらの試料を曝露装置から取り出し、そしてそれらのカルボニル含有量を赤外線スペクトル分光光度計で測定した。０．１のカルボニル吸光度の形成に相当する曝露時間（Ｔ0.1）を、安定剤配合物の能力に対する尺度とした。得られた値を表３に要約する。
【表４】
0004733898.tif 000121
【０１３６】
実施例４：ポリプロピレンホモポリマーフィルムの光安定化
未安定化ポリプロピレン粉末（メルトフローインデックス：２３０℃および２１６０ｇで３．５ｇ／１０分）１００部を２００℃で１０分間ブラベンダープラストグラフ中で、ペンタエリトリチル−テトラキス｛３−（３，５−ジ−第三ブチル−４−ヒドロキシフェニル）プロピオネート｝０．０５部、トリス（２，４−ジ−第三ブチルフェニル）ホスフィット０．０５部、ステアリン酸Ｃａ０．１部、二酸化チタン（アナターゼ）０．２５部および表４において示される光安定剤および極性ポリマーの量のものと均一化した。そのようにして得られた材料を、実験室プレスにおいて二つのアルミニウム箔の間で６分間２６０℃で０．５ｍｍ厚フィルムに圧縮成形し、それを水冷プレスにおいて室温へと直ちに冷却した。６０ｍｍ×２５ｍｍの試料をこれらの０．５ｍｍフィルムから切り出し、そしてウエザー−オメーターＣｉ６５（ブラックパネル温度６３±２℃、水噴霧有り）において曝露した。
周期的に、これらの試料を曝露装置から取り出し、そしてそれらのカルボニル含有量を赤外線スペクトル分光光度計で測定した。
０．１のカルボニル吸光度の形成に相当する曝露時間（Ｔ0.1）を、安定剤配合物の能力に対する尺度とした。得られた値を表４に要約する。
【表５】
0004733898.tif 000122